(57)【要約】  本発明は、殺真菌性を有するＰＶＣを提供するための安定な組成物に関する。前記安定な組成物は、活性物質としての少なくとも１種のチアベンダゾールと、ＰＶＣのための少なくとも１種の可塑剤と、少なくとも１種のチキソトロープ剤と、場合によってはその他の殺真菌剤とを含有する。本発明はさらに、前記配合物を製造するための方法、およびＰＶＣが微生物によって襲われたり破壊されたりすることを防ぐためのそれらの使用にも関する。本発明はさらに、本発明の組成物を用いることにより得られる白かび−抵抗性のＰＶＣ材料にも関する。【特許請求の範囲】
【請求項１】
チアベンダゾール、その塩または酸付加化合物と、少なくとも１種の可塑剤と、少なくとも１種のチキソトロープ剤とを含む組成物。
【請求項２】
前記組成物が、少なくとも１種のヨウ素含有殺真菌剤および少なくとも１種のエポキシドをさらに含むことを特徴とする、請求項１に記載の組成物。
【請求項３】
前記ヨウ素含有殺真菌剤が、３−ヨード−２−プロピニルプロピルカルバメート、３−ヨード−２−プロピニルブチルカルバメート（ＩＰＢＣ）、３−ヨード−２−プロピニルｍ−クロロフェニルカルバメート、３−ヨード−２−プロピニルフェニルカルバメート、ジ−（３−ヨード−２−プロピニル）ヘキシルジカルバメート、３−ヨード−２−プロピニルオキシエタノールエチルカルバメート、３−ヨード−２−プロピニルオキシエタノールフェニルカルバメート、３−ヨード−２−プロピニルチオキソチオエチルカルバメート、３−ヨード−２−プロピニルカルバメート（ＩＰＣ）、３−ブロモ−２，３−ジヨード−２−プロペニルエチルカルバメート、３−ヨード−２−プロピニルｎ−ヘキシルカルバメート、３−ヨード−２−プロピニルシクロヘキシルカルバメート、またはジヨードメチル−ｐ−トリルスルホンであることを特徴とする、請求項２に記載の組成物。
【請求項４】
前記エポキシドが、アマニ油エポキシ化物、ベルノニア油エポキシ化物、ヒマワリ油エポキシ化物、およびダイズ油エポキシ化物からなる群より選択されることを特徴とする、請求項２または３に記載の組成物。
【請求項５】
立体障害アミンおよび立体障害フェノール、β−（３，５−ジ−ｔｅｒｔ−ブチル−４−ヒドロキシフェニル）プロピオン酸と１価または多価アルコールとのエステル、β−（５−ｔｅｒｔ−ブチル−４−ヒドロキシ−３−メチルフェニル）プロピオン酸と１価または多価アルコールとのエステル、ホスファイト、ホスホネート、ＵＶ吸収剤、二級アリールアミン、ラクトン、ベンゾフラノン、チオエーテル、およびチオエステルの群から選択されるさらなる安定剤が採用されることを特徴とする、請求項２〜４のいずれか一項に記載の組成物。
【請求項６】
使用される前記チキソトロープ剤が、ヒュームドシリカもしくは沈降シリカ、水素化ヒマシ油、スルフェート化ヒマシ油、またはポリアミドワックスであることを特徴とする、請求項１〜５のいずれか一項に記載の組成物。
【請求項７】
前記組成物が、アザコナゾール、ブロムコナゾール、シプロコナゾール、ジクロブトラゾール、ジニコナゾール、ジフェンコナゾール、ヘキサコナゾール、メタコナゾール、ペンコナゾール、プロピコナゾール、テブコナゾール、アゾキシストロビン、フルジオキソニル、ジクロフルアニド、トリルフルアニド、フルオルホルペット、メトフロキサム、カルボキシン、フェンピクロニル、ブテナフィン、イマザリル、Ｎ−オクチルイソチアゾリン−３−オン、ジクロロ−Ｎ−オクチルイソチアゾリノン、メルカプトベンゾチアゾール、チオシアナトメチル−チオベンゾチアゾール、Ｎ−ブチル−ベンズイソチアゾリノン、１−ヒドロキシ−２−ピリジンチオンおよびそれらのＣｕ、Ｎａ、Ｆｅ、Ｍｎ、Ｚｎ塩、テトラクロロ−４−メチルスルホニルピリジン、３−ヨード−２−プロピニル  ｎ−ブチルカルバメート、ジヨードメチル−ｐ−トリルスルホン、ベトキサジン、２，４，５，６−テトラクロロイソフタロジニトリル、およびカルベンダジムからなる群より選択される少なくとも１種のさらなる殺真菌剤を含むことを特徴とする、請求項１〜６のいずれか一項に記載の組成物。
【請求項８】
前記組成物が、少なくとも２〜７０重量％のチアベンダゾールと、２０〜９７重量％の少なくとも１種の可塑剤と、０．０５〜１０重量％の少なくとも１種のチキソトロープ剤とを含むことを特徴とする、請求項１〜７のいずれか一項に記載の組成物。
【請求項９】
使用される前記可塑剤が、少なくとも１種のエポキシ化脂肪酸グリセリド、エポキシ化脂肪酸エステル、もしくはエポキシ化脂肪酸、またはそれらの化合物の混合物であることを特徴とする、請求項１に記載の組成物。
【請求項１０】
少なくとも１種の熱可塑性ポリマーと、請求項１に記載の組成物とを含む、ポリマー製品。
【請求項１１】
熱可塑性ポリマーとしてポリ塩化ビニルを含む、請求項１０に記載のポリマー製品。
【請求項１２】
請求項１に記載の組成物を、前記熱可塑性ポリマーと共に混合し、その中に組み入れることを特徴とする、請求項１０または１１に記載のポリマー製品を調製するための方法。
【請求項１３】
熱可塑性ポリマーをベースとし、微生物による攻撃および分解に対して保護されているポリマー製品を調製するための、請求項１に記載の組成物の使用。
【発明の詳細な説明】
【技術分野】
【０００１】
本発明は、活性化合物としての少なくともチアベンダゾールと、ＰＶＣのための少なくとも１種の可塑剤と、少なくとも１種のチキソトロープ剤と、場合によってはその他の殺真菌性活性成分とを含む、ＰＶＣに殺真菌性を与えるための安定な組成物、さらには、それらの配合物を調製するための方法、ならびに微生物による攻撃および分解に対してＰＶＣを保護するためのそれらの使用に関する。本発明はさらに、本発明による組成物を備えたかび−抵抗性を有するＰＶＣ材料にも関する。
【背景技術】
【０００２】
初めての合成ポリマーが１９世紀に導入されて以来、微生物たとえば真菌によるポリマーの攻撃および分解は常に重要な課題であった。微生物による攻撃および分解の受けやすさは、そのポリマーの構造および使用した添加剤に強く依存する。たとえば、水泳プール、池、および溜めのため、織物、シャワーカーテン、フロアのシール、フロアパッドおよび床材、シートカバー、冷蔵庫および洗濯機のための軟質シール、屋根葺きのためのシール材などのためのフィルムに使用される軟質ポリ塩化ビニルは、可塑剤およびその他の添加剤の添加割合が高いために、微生物による攻撃を特に受けやすい。したがって、微生物から保護するために、軟質ＰＶＣには抗菌剤が加えられている。現在のところ、毒物学的に極めて疑わしい１０’−オキシビスフェノキシアルシン（ＯＢＰＡ）が加えられているものがまだ大部分である。代替的に、２−ｎ−オクチル−４−イソチアゾリン−３−オン（ＯＩＴ）または４，５−ジクロロ−２−ｎ−オクチル−４−イソチアゾリン−３−オン（ＤＣＯＩＴ）の使用量が増えてはきているが、それらは感作性が高いために、それらはいずれもやはり問題をはらんでいる（（非特許文献１）；ＩＳＢＮ  １−４０２０−２８１７−２）。
【０００３】
毒性の点で有利であることから、チアベンダゾールは、プラスチックたとえばＰＶＣに加えるには理想的な殺真菌剤である。
【０００４】
軟質ＰＶＣの抗真菌性添加物として、チアベンダゾールまたはチアベンダゾールと他の殺真菌剤との組成物を使用することは、多くの特許出願や公刊物にすでに記載されている。
【０００５】
（特許文献１）には、たとえば、殺真菌的に活性な化合物としてチアベンダゾールを含む、抗菌的および抗真菌的な備えを有するＰＶＣフィルムが記載されている。
【０００６】
（特許文献２）には、塩化ビニルポリマーをかびから保護するための、チアベンダゾールを含むチアゾリル誘導体が特許請求されている。
【０００７】
（非特許文献２）には、かびによる攻撃からＰＶＣを良好に保護する、チアベンダゾールおよびｎ−オクチルイソチアゾリノンの組成物が記載されている。
【０００８】
（特許文献３）には、可塑剤を含む抗真菌剤配合物、およびそれらの配合物から調製またはそれらを用いてコーティングして調製した物品が記載されている。その殺真菌剤は、フルジオキソニルおよび／またはジフェノコナゾールであり、場合によっては混合される相手としてチアベンダゾールも言及されている。
【０００９】
（特許文献４）では、冷蔵庫のドアシール材のためのかびの生えないＰＶＣ組成物が特許請求されているが、その組成物には、殺真菌性成分として、カルベンダジム、チアベンダゾール、テブコナゾールまたはピリチオン亜鉛が含まれている。
【００１０】
チアベンダゾールと可塑剤との混合物は多くの場合、懸濁液または分散体であるが、その理由は、慣用される可塑剤には、チアベンダゾールは、溶解したとしても、極めてわずかしか溶解しないからである。これらの懸濁液においては、チアベンダゾールは、凝集や沈降を起こしやすい。その結果として、さらなる技術的な工夫をしない限り、それに相当する組成物を、ポリマーの中に均質に組み入れることは不可能である。
【先行技術文献】
【特許文献】
【００１１】
【特許文献１】特開平０８−０５９９３７号公報
【特許文献２】特開平０２−２２５５４８号公報
【特許文献３】国際公開第２００８０７５０１４号パンフレット
【特許文献４】独国特許第１０１４６１８９号明細書
【非特許文献】
【００１２】
【非特許文献１】Ｗ．Ｐａｕｌｕｓ，Ｄｉｒｅｃｔｏｒｙ  ｏｆ  ｍｉｃｒｏｂｉｃｉｄｅｓ  ｆｏｒ  ｔｈｅ  ｐｒｏｔｅｃｔｉｏｎ  ｏｆ  ｍａｔｅｒｉａｌｓ，Ｓｐｒｉｎｇｅｒ  ２００５，ｐ．３２５〜３４５
【非特許文献２】Ｂｏｒｇｍａｎｎ−Ｓｔｒａｈｓｅｎ，Ｒ．，Ｂｅｓｓｅｍｓ，Ｅ．，Ｋｕｎｓｔｏｆｆｅ，８４（１９９４），１５８〜１６２
【発明の概要】
【発明が解決しようとする課題】
【００１３】
したがって、本発明の目的は、何の問題も無くＰＶＣに組み入れることが可能な可塑剤中のチアベンダゾールおよび場合によってはその他の殺真菌剤の、沈降安定性および貯蔵安定性のある配合物を調製することであった。
【課題を解決するための手段】
【００１４】
この目的は、チアベンダゾール、その塩または酸付加化合物と、少なくとも１種の可塑剤と、少なくとも１種のチキソトロープ剤とを含む組成物によって、都合よく達成される。
【００１５】
したがって、本発明は、チアベンダゾール、その塩または酸付加化合物と、少なくとも１種の可塑剤と、少なくとも１種のチキソトロープ剤とを含む組成物を提供する。
【発明を実施するための形態】
【００１６】
本発明の目的のためには、組成物が混合物であって、それらは、各種の状態で存在していてよい。本発明による組成物は、分散体であるのが好ましい。
【００１７】
可塑剤は、プラスチック、好ましくは熱可塑性ポリマー、とりわけ、柔軟で軟質の（ｓｏｆｔ  ａｎｄ  ｆｌｅｘｉｂｌｅ）ＰＶＣを製造するのに使用することができるものならば、いかなるものであってもよい。
【００１８】
可塑剤は、以下のものであるのが好ましい：フタレート、たとえば特に、ジエチルヘキシル  フタレート（ＤＥＨＰ）、ジブチル  フタレート（ＢＢＰ）、ジイソノニル  フタレート（ＤＩＮＰ）、ジイソデシル  フタレート（ＤＩＤＰ）、ジイソオクチル  フタレート（ＤＮＯＰ）、ジイソブチル  フタレート（ＤＩＢＰ）、ジイソヘキシル  フタレート、ジイソヘプチル  フタレート、ジ−ｎ−オクチル  フタレート、ジイソウンデシル  フタレート、ジイソトレデシル  フタレート；アジペート、たとえば特に、ジエチルヘキシル  アジペート（ＤＥＨＡ）、ジイソオクチル  アジペート、ジイソノニル  アジペート；アジピン酸またはグルタル酸のポリエステル、たとえば特に、Ｕｌｔｒａｍｏｌｌ（登録商標）ＩＶ（Ｌａｎｘｅｓｓ  Ｄｅｕｔｓｃｈｌａｎｄ  ＧｍｂＨ製）；クエン酸のトリアルキルエステルまたはクエン酸のアセチル化トリアルキルエステル、たとえば特に、アセチル  トリブチル  サイトレート（ＡＴＢＣ）；トリメリット酸のエステル、たとえば特に、トリ（２−エチルヘキシル）  トリメリテート、トリ（イソオクチル）  トリメリテート、トリ（イソノニル）  トリメリテート；１，２−ジシクロヘキシルベースの可塑剤、たとえば特に、１，２−シクロヘキサンジカルボン酸ノニルエステル（Ｈｅｘａｍｏｌｌ（登録商標）、ＤＩＮＣＨ）；フェノールのアルキルスルホン酸エステル、たとえば特に、Ｍｅｓａｍｏｌｌ（登録商標）（Ｌａｎｘｅｓｓ  Ｄｅｕｔｓｃｈｌａｎｄ  ＧｍｂＨ製）（ＣＡＳ−Ｎｏ．０９１０８２−１７−６）；アセチル化モノ−およびジグリセリド；安息香酸ジエステル、特にジアルキレングリコールの安息香酸ジエステル、たとえば特に、ジプロピレングリコール  ジベンゾエート、またはイソノニル  ベンゾエート；トリメチロールプロパンのエステル、たとえば特に、トリメチロールプロパン  ベンゾエート  ２−エチルヘキサノエート混合物；テレフタル酸のジアルキルエステル、たとえば特に、ジ−２−エチルヘキシル  テレフタレート。
【００１９】
さらに、可塑剤として使用するのに好適なのは、エポキシ化脂肪酸、エポキシ化脂肪酸エステル、およびエポキシ化脂肪酸グリセリドである。それらのエポキシ化脂肪酸、エポキシ化脂肪酸エステル、およびエポキシ化脂肪酸グリセリドは、従来技術から公知のプロセス、たとえば、相当する脂肪酸、脂肪酸エステルおよび脂肪酸グリセリドをエポキシ化するか、またはエポキシ化脂肪酸を、１価、２価、または３価のアルコールたとえば、特に、グリセロールを用いてエステル化することによって調製することもできるし、あるいはそれらは、天然のエポキシ化脂肪酸たとえば、特に、１２−（Ｒ），１３−（Ｓ）−エポキシ−９−ｃｉｓ−オクタデセン酸（ベルノール酸）を表している。
【００２０】
エポキシ化脂肪酸として好適に使用されるのは、特に以下の脂肪酸のエポキシドである：一不飽和脂肪酸、たとえば（１０Ｚ）−ウンデカ−１０−エン酸、（９Ｚ）−テトラデカ−９−エン酸、（９Ｚ）−ヘキサデカ−９−エン酸、（６Ｚ）−オクタデカ−６−エン酸、（９Ｚ）−オクタデカ−９−エン酸、（９Ｅ）−オクタデカ−９−エン酸、（１１Ｅ）−オクタデカ−１１−エン酸、（９Ｚ）−エイコサ−９−エン酸、（１１Ｚ）−エイコサ−１１−エン酸、（１１Ｚ）−ドコサ−１１−エン酸、（１３Ｚ）−ドコサ−１３−エン酸、もしくは（１５Ｚ）−テトラコサ−１５−エン酸；または、二不飽和脂肪酸たとえば、特に、（９Ｚ，１２Ｚ）−オクタデカ−９，１２−ジエン酸、９−ｃｉｓ−オクタデセン酸、もしくは１２−ヒドロキシ−９−ｃｉｓ−オクタデセン酸；または三不飽和脂肪酸たとえば、特に、（６Ｚ，９Ｚ，１２Ｚ）−オクタデカ−６，９，１２−トリエン酸、（９Ｚ，１２Ｚ，１５Ｚ）−オクタデカ−９，１２，１５−トリエン酸、（８Ｅ，１０Ｅ，１２Ｚ）−オクタデカ−８，１０，１２−トリエン酸、（９Ｚ，１１Ｅ，１３Ｚ）−オクタデカ−９，１１，１３−トリエン酸、（９Ｚ，１１Ｅ，１３Ｅ）−オクタデカ−９，１１，１３−トリエン酸、（９Ｅ，１１Ｅ，１３Ｅ）−オクタデカ−９，１１，１３−トリエン酸；または高度不飽和脂肪酸たとえば、特に、（５Ｚ，８Ｚ，１１Ｚ，１４Ｚ）−エイコサ−５，８，１１，１４−テトラエン酸、（５Ｚ，８Ｚ，１１Ｚ，１４Ｚ，１７Ｚ）−エイコサ−５，８，１１，１４，１７−ペンタエン酸、（７Ｚ，１０Ｚ，１３Ｚ，１６Ｚ，１９Ｚ）−ドコサ−７，１０，１３，１６，１９−ペンタエン酸、（４Ｚ，７Ｚ，１０Ｚ，１３Ｚ，１６Ｚ，１９Ｚ）−ドコサ−４，７，１０，１３，１６，１９−ヘキサエン酸。
【００２１】
使用される可塑剤がエポキシドである場合には、特に好ましいのは、１７〜２３個の炭素原子の炭素鎖長および少なくとも１個のエポキシド基を有するエポキシ化脂肪酸のトリグリセリドである。
【００２２】
使用される可塑剤が、以下のエポキシドであれば極めて特に好ましい：アマニ油エポキシ化物、ベルノニア油エポキシ化物、ヒマワリ油エポキシ化物、ヒマシ油エポキシ化物およびダイズ油エポキシ化物、たとえば特にエポキシ化ダイズ油（ＣＡＳ  Ｎｏ．８０１３−０７−８）。
【００２３】
この場合、可塑剤は、単一の成分として採用することもできるし、あるいは、複数の可塑剤の組成物からなるようにすることもできる。
【００２４】
チキソトロープ剤は一般的に、可塑剤中のチアベンダゾールおよび、場合によってはその他の殺真菌剤の分散体を安定化させて、それら活性化合物の沈降を防止することができるようなすべての物質である。本発明による組成物においては、チキソトロープ剤が、３０ｓ−１の剪断力を加えて測定して２０℃で、１００〜３０００ｍＰａｓ、好ましくは１５０〜２５００ｍＰａｓの粘度を有する分散体を形成する。
【００２５】
チキソトロープ剤は、好ましくは、無機チキソトロープ剤たとえば、変性層状ケイ酸塩、ヒュームドシリカもしくは沈降シリカであるか、または有機チキソトロープ剤たとえば、ヒマシ油誘導体またはリシノール酸誘導体のモノ−、ジ−、もしくはトリ−グリセリド、特には、（１２Ｒ）−ｃｉｓ−１２−ヒドロキシオクダデセ−９−エン酸、（９Ｚ，１２Ｒ）−１２−ヒドロキシオクダデセ−９−エン酸もしくは１２−ヒドロキシオクタデカン酸のモノ−、ジ−、もしくはトリ−グリセリド、リシノール酸のエステルもしくはアミド、もしくはそれらの塩、変性ポリアミドもしくは脂肪酸アミド、変性ポリアミドワックスたとえば、特に、Ｌｕｖｏｔｉｘ（登録商標）ＨＰ（Ｌｅｈｍａｎｎ  ＆  Ｖｏｓｓ（Ｈａｍｂｕｒｇ，Ｇｅｒｍａｎｙ）製）、チキソトロピー性の作用を有するポリオレフィンたとえば、特に、Ｌｕｖｏｔｉｘ（登録商標）Ｐ２５ｘ（Ｌｅｈｍａｎｎ  ＆  Ｖｏｓｓ（Ｈａｍｂｕｒｇ，Ｇｅｒｍａｎｙ）製）、尿素誘導体、またはとりわけ変性アルキド樹脂もしくはそれらの組成物である。
【００２６】
特に好ましいチキソトロープ剤は、以下のものである：ヒマシ油誘導体たとえば、水素化ヒマシ油、硫酸化ヒマシ油（ＣＡＳ：８００２−３３−３）、ポリアミドもしくは脂肪酸アミドを用いて誘導体化されたヒマシ油特に、Ｌｕｖｏｔｉｘ（登録商標）ＨＴ（Ｌｅｈｍａｎｎ  ＆  Ｖｏｓｓ（Ｈａｍｂｕｒｇ，Ｇｅｒｍａｎｙ）製）、無機的に変性されたヒマシ油、シリケート−変性ヒマシ油たとえば、特に、Ｌｕｖｏｔｉｘ（登録商標）ＺＲ５０（Ｌｅｈｍａｎｎ  ＆  Ｖｏｓｓ（Ｈａｍｂｕｒｇ，Ｇｅｒｍａｎｙ）製）、変性ポリアミドたとえば、Ｒｉｌａｎｉｔ（登録商標）ｐｌｕｓ（Ｃｏｇｎｉｓ製）、変性ポリアミドワックスたとえば、特に、Ｌｕｖｏｔｉｘ（登録商標）ＨＰ（Ｌｅｈｍａｎｎ  ＆  Ｖｏｓｓ（Ｈａｍｂｕｒｇ，Ｇｅｒｍａｎｙ）製）、チキソトロピー性の作用を有するポリオレフィンたとえば、特に、Ｌｕｖｏｔｉｘ（登録商標）Ｐ２５ｘもしくはＬｕｖｏｔｉｘ（登録商標）Ｐ５０（Ｌｅｈｍａｎｎ  ＆  Ｖｏｓｓ（Ｈａｍｂｕｒｇ，Ｇｅｒｍａｎｙ）製）、たとえば尿素構造を有するかまたはウレタン化された、チキソトロピー性の作用を有するアルキド樹脂、またはリシノール酸誘導体のトリグリセリド、特に、（１２Ｒ）−ｃｉｓ−１２−ヒドロキシオクダデセ−９−エン酸、（９Ｚ，１２Ｒ）−１２−ヒドロキシオクダデセ−９−エン酸、もしくは１２−ヒドロキシ−オクタデカン酸のトリグリセリド、リシノール酸のエステルもしくはアミド、またはそれらの塩。リシノール酸誘導体、リシノール酸、または水素化リシノール酸（１２−ヒドロキシオクタデカン酸）のトリグリセリド、それらのエステルもしくはそれらのアミドおよびそれらの塩を、場合によってはさらなる飽和、不飽和、分岐状または直鎖の脂肪酸を含んでいてもよい組成物に採用することができる。本発明による組成物の中で、リシノール酸誘導体、リシノール酸、または水素化リシノール酸（１２−ヒドロキシオクタデカン酸）のトリグリセリド、それらのエステルまたはそれらのアミドおよびそれらの塩を使用するのが好ましい。
【００２７】
採用されるヒマシ油誘導体が、たとえばＬｕｖｏｔｉｘ（登録商標）Ｒ（Ｌｅｈｍａｎｎ  ＆  Ｖｏｓｓ（Ｈａｍｂｕｒｇ，Ｇｅｒｍａｎｙ）製）に含まれているような、水素化ヒマシ油（ＣＡＳ  Ｎｏ．８００１−７８−３）であれば、極めて特に好ましい。
【００２８】
他のチキソトロープ剤またはチキソトロープ剤の組成物を使用することもまた可能である。採用してもよいチキソトロープ剤は、一般的には、市販されており、溶媒ベースのペイントの中で顔料の沈降を防止するためにも通常使用されている。
【００２９】
チアベンダゾールは、２−（４−チアゾリル）−１Ｈ−ベンゾイミダゾールである。
【００３０】
チアベンダゾールに加えて、組成物には、場合によっては、１種または複数のさらなる殺真菌的に活性な化合物（fungicidally active compound）が含まれていてもよい。それによって、ＰＶＣのかび−抵抗性が一段と改良される可能性がある。多くの場合、相乗的効果がさらに観察される。
【００３１】
一般的に言って、真菌に対して作用を有するすべての殺真菌剤をこの目的のために採用することができる。この場合もまた、活性をさらに改良するための組成物を採用することができる。
【００３２】
殺真菌剤としては、好ましくは、以下のものが挙げられる：
トリアゾール類、たとえば：
アザコナゾール、アゾシクロチン、ビテルタノール、ブロムコナゾール、シプロコナゾール、ジクロブトラゾール、ジフェノコナゾール、ジニコナゾール、エポキシコナゾール、エタコナゾール、フェンブコナゾール、フェンクロラゾール、フェネタニル、フルキンコナゾール、フルシラゾール、フルトリアホール、ファーコナゾール、ヘキサコナゾール、イミベンコナゾール、イプコナゾール、イソゾホス、ミクロブタニル、メトコナゾール、パクロブトラゾール、ペンコナゾール、プロピオコナゾール、プロチオコナゾール、シメコナゾール、（±）−シス−１−（４−クロロフェニル）−２−（１Ｈ−１，２，４−トリアゾール１−イル）シクロヘプタノール、２−（１−ｔｅｒｔ−ブチル）−１−（２−クロロフェニル）−３−（１，２，４−トリアゾール１−イル）プロパン−２−オール、テブコナゾール、テトラコナゾール、トリアジメホン、トリアジメノール、トリアペンテノール、トリフルミゾール、トリチコナゾール、ウニコナゾール、ならびにそれらの金属塩および酸付加物；
イミダゾール類、たとえば：
クロトリマゾール、ビフォナゾール、クリンバゾール、エコナゾール、フェナパミル、イマザリル、イソコナゾール、ケトコナゾール、ロンバゾール、ミコナゾール、ペフラゾエート、プロクロラズ、トリフルミゾール、チアゾルカル、１−イミダゾリル−１−（４’−クロロフェノキシ）−３，３−ジメチルブタン−２−オン、ならびにそれらの金属塩および酸アダクト；
ピリジンおよびピリミジン類、たとえば：
アンシミドール、ブチオベート、フェナリモル、メパニピリン、ヌアリモル、ピロキシフル、トリアミロール；
スクシネートデヒロドゲナーゼ阻害剤、たとえば：
ベノダニル、カルボキシム、カルボキシムスルホキシド、シクラフルラミド、フェンフラム、フルタニル、フルカルバニル、フルメシクロックス、メベニル、メプロニル、メトフロキサム、メトスルホバックス、ニコビフェン、ピロカルボリド、オキシカルボキシン、シルラン、シードバックス；
ナフタレン誘導体、たとえば：
テルビナフィン、ナフチフィン、ブテナフィン、３−クロロ−７−（２−アザ−２，７，７−トリメチルオクト−３−エン−５−イン）；
スルフェンアミド類、たとえば：
ジクロルフルアニド、トリルフルアニド、ホルペット、フルオロホルペット、キャプタン、キャプトフォール；
ベンゾイミダゾール類、たとえば：
カルベンダジム、ベノミル、フベリダゾール、またはそれらの塩；
モルホリン誘導体、たとえば：
アルジモルフ、ジメトモルフ、ドデモルフ、ファリモルフ、フェンプロピジン、フェンプロピモルフ、トリデモルフ、トリモルファミド、ならびにそれらのアリールスルホネートの塩たとえば、ｐ−トルエンスルホン酸およびｐ−ドデシルフェニルスルホン酸；
ベンゾチアゾール類、たとえば：
２−メルカプトベンゾチアゾール；
ベンゾチオフェン  ジオキシド類、たとえば：
Ｎ−シクロヘキシル−ベンゾ［ｂ］チオフェンカルボキサミド  Ｓ，Ｓ−ジオキシド；
ベンズアミド類、たとえば：
２，６−ジクロロ−Ｎ−（４−トリフルオロメチルベンジル）ベンズアミド、テクロフタラム；
ホウ素化合物、たとえば：
ホウ酸、ホウ酸エステル、ホウ砂；
イソチアゾリノン類、たとえば：
Ｎ−メチルイソチアゾリン−３−オン、５−クロロ−Ｎ−メチルイソチアゾリン−３−オン、４，５−ジクロロ−Ｎ−オクチルイソチアゾリン−３−オン、５−クロロ−Ｎ−オクチルイソチアゾリノン、Ｎ−オクチルイソチアゾリン−３−オン、４，５−トリメチレンイソチアゾリノン、４，５−ベンズイソチアゾリノン；
チオシアネート類、たとえば：
チオシアナトメチルチオベンゾチアゾール、メチレンビスチオシアネート；
四級アンモニウム化合物およびグアニジン類、たとえば：
塩化ベンザルコニウム、塩化ベンジルジメチルテトラデシルアンモニウム、塩化ベンジルジメチルドデシルアンモニウム、塩化ジクロロベンジルジメチルアルキルアンモニウム、塩化ジデシルジメチルアンモニウム、塩化ジオクチルジメチルアンモニウム、塩化Ｎ−ヘキサデシルトリメチルアンモニウム、塩化１−ヘキサデシルピリジニウム、イミノクタジントリス（アルベシレート）；
ヨウ素誘導体、たとえば：
ジヨードメチル−ｐ−トリルスルホン、３−ヨード−２−プロピニルアルコール、４−クロロフェニル  ３−ヨードプロパルギル  ホルマール、３−ブロモ−２，３−ジヨード−２−プロペニル  エチルカルバメート、２，３，３−トリヨードアリルアルコール、３−ブロモ−２，３−ジヨード−２−プロペニルアルコール、３−ヨード−２−プロピニル  ｎ−ブチルカルバメート、３−ヨード−２−プロピニル  ｎ−ヘキシルカルバメート、３−ヨード−２−プロピニル  シクロヘキシルカルバメート、３−ヨード−２−プロピニル  フェニルカルバメート；
フェノール類、たとえば：
トリブロモフェノール、テトラクロロフェノール、３−メチル−４−クロロフェノール、３，５−ジメチル−４−クロロフェノール、ジクロロフェン、２−ベンジル−４−クロロフェノール、トリクロサン、ジクロサン、ヘキサクロロフェン、メチル  ｐ−ヒドロキシベンゾエート、エチル  ｐ−ヒドロキシベンゾエート、プロピル  ｐ−ヒドロキシベンゾエート、ブチル  ｐ−ヒドロキシベンゾエート、オクチル  ｐ−ヒドロキシベンゾエート、４−（２−ｔｅｒｔ−ブチル−４−メチルフェノキシ）フェノール、４−（２−イソプロピル−４−メチルフェノキシ）フェノール、４−（２，４−ジメチルフェノキシ）フェノール、ならびにそれらのアルカリ金属塩およびアルカリ土類金属塩；
ピリジン類、たとえば：
１−ヒドロキシ−２−ピリジンチオン（およびそれらのＣｕ、Ｎａ、Ｆｅ、Ｍｎ、Ｚｎ塩）、テトラクロロ−４−メチルスルホニルピリジン、ピリメタノール、メパニピリム、ジピリチオン、１−ヒドロキシ−４−メチル−６−（２，４，４−トリメチルペンチル）−２（１Ｈ）−ピリジン；
メトキシアクリレートまたは類似化合物、たとえば：
アゾキシストロビン、ジモキシストロビン、フルオキサストロビン、クレソキシムメチル、メトミノストロビン、オリサストロビン、ピコキシストロビン、ピラクロストロビン、トリフロキシストロビン、２，４−ジヒドロ−５−メトキシ−２−メチル−４−［２−［［［［１−［３−（トリフルオロメチル）フェニル］エチリデン］アミノ］オキシ］メチル］フェニル］−３Ｈ−１，２，４−トリアゾール３−オン（ＣＡＳ  Ｎｏ．１８５３３６−７９−２）；
酸化物、たとえば：
金属のスズ、銅および亜鉛の酸化物、たとえば、トリブチルスズオキシド、Ｃｕ２Ｏ、ＣｕＯ、ＺｎＯ；
ジチオカルバメート、たとえば：
クフラネブ、フェルバン、Ｎ−ヒドロキシメチル−Ｎ’−メチル−ジチオカルバミン酸カリウム、ジメチルジチオカルバミン酸ナトリウム、ジメチルジチオカルバミン酸カリウム、マンコゼブ、マンネブ、メタム、メチラム、サイラム、ジネブ、ジラム；
ニトリル類、たとえば：
２，４，５，６−テトラクロロイソフタロニトリル、二ナトリウムシアノジチオイミドカルバメート；
キノリン類、たとえば：
８−ヒドロキシキノリンおよびその銅塩；
そのままの、またはポリマー物質に包埋されたＡｇ、ＺｎまたはＣｕ含有ゼオライト。
【００３３】
極めて特に好ましい殺真菌剤は、以下のものである：アザコナゾール、ブロムコナゾール、シプロコナゾール、ジクロブトラゾール、ジニコナゾール、ジフェンコナゾール、ヘキサコナゾール、メタコナゾール、ペンコナゾール、プロピコナゾール、テブコナゾール、アゾキシストロビン、フルジオキソニル、ジクロフルアニド、トリルフルアニド、フルオルホルペット、メトフロキサム、カルボキシン、フェンピクロニル、ブテナフィン、イマザリル、Ｎ−オクチルイソチアゾリン−３−オン、ジクロロ−Ｎ−オクチルイソチアゾリノン、メルカプトベンゾチアゾール、チオシアナトメチル−チオベンゾチアゾール、Ｎ−ブチル−ベンズイソチアゾリノン、１−ヒドロキシ−２−ピリジンチオン（およびそのＣｕ、Ｎａ、Ｆｅ、Ｍｎ、Ｚｎ塩）、テトラクロロ−４−メチルスルホニルピリジン、３−ヨード−２−プロピニル  ｎ−ブチルカルバメート、ジヨードメチル−ｐ−トリルスルホン、ベトキサジン、２，４，５，６−テトラクロロイソフタロジニトリル、およびカルベンダジム。
【００３４】
ＰＶＣの表面上での藻類の生長を妨げる殺藻剤、または不快な味や苦みがあるために、車の軟質部品／シール／絶縁物にテンが噛みつくのを防ぐ薬剤を、場合によって添加してもよい。
【００３５】
追加の殺真菌剤としてヨウ素含有化合物を使用する場合、その組成物，特に分散体または懸濁液は、貯蔵時にチアベンダゾールと組み合わさると、特に高温において不安定である。このヨウ素含有殺真菌剤は、かなり短い時間の経過後でも化学的に分解する。これは、ヨウ素含有殺真菌剤の遷移金属や光によって誘起される分解とは異なっている。ここでは、活性化合物のチアベンダゾールが、分解の原因となっている。
【００３６】
ヨウ素含有殺真菌剤としては、たとえば、以下のものが挙げられる：Ｎ−（Ｃ１〜Ｃ１２）−アルキル−ヨードテトラゾール、Ｎ−（Ｃ６〜Ｃ１５）−アリール−ヨードテトラゾール、Ｎ−（Ｃ６〜Ｃ１５）−アリールアルキル−ヨードテトラゾール、ジヨードメチル−ｐ−トリルスルホン、ジヨードメチル−ｐ−クロロフェニルスルホン、３−ブロモ−２，３−ジヨード−２−プロペニルアルコール、２，３，３−トリヨードアリルアルコール、４−クロロ−２−（２−クロロ−２−メチルプロピル）−５−［（６−ヨード−３−ピリジニル）メトキシ］−３（２Ｈ）−ピリダジノン（ＣＡＳ−ＲＮ：１２０９５５−７７−３）、ヨードフェンホス、３−ヨード−２−プロピニル  ２，４，５−トリクロロフェニル  エーテル、３−ヨード−２−プロピニル  ４−クロロフェニル  ホルマール（ＩＰＣＦ）、Ｎ−ヨードプロパルギルオキシカルボニル−アラニン、Ｎ−ヨードプロパルギルオキシカルボニル−アラニン  エチルエステル、３−（３−ヨードプロパルギル）−ベンズオキサゾル−２−オン、３−（３−ヨードプロパルギル）−６−クロロベンズオキサゾル−２−オン、３−ヨード−２−プロピニルアルコール、４−クロロフェニル  ３−ヨードプロパルギル  ホルマール、３−ヨード−２−プロピニル  プロピルカルバメート、３−ヨード−２−プロピニル  ブチルカルバメート（ＩＰＢＣ）、３−ヨード−２−プロピニル  ｍ−クロロフェニルカルバメート、３−ヨード−２−プロピニル  フェニルカルバメート、ジ−（３−ヨード−２−プロピニル）  ヘキシルジカルバメート、ジヨードメチル−ｐ−トリルスルホン、３−ヨード−２−プロピニルオキシエタノール  エチルカルバメート、３−ヨード−２−プロピニル−オキシエタノール  フェニルカルバメート、３−ヨード−２−プロピニル  チオキソ  チオエチルカルバメート、３−ヨード−２−プロピニル  カルバメート（ＩＰＣ）、３−ブロモ−２，３−ジヨード−２−プロペニル  エチルカルバメート、３−ヨード−２−プロピニル  ｎ−ヘキシルカルバメート、および３−ヨード−２−プロピニル  シクロヘキシルカルバメート。
【００３７】
好ましいヨウ素含有殺真菌剤は、以下のものである：３−ヨード−２−プロピニル  ２，４，５−トリクロロフェニル  エーテル、３−ヨード−２−プロピニル  ４−クロロフェニル  ホルマール（ＩＰＣＦ）、Ｎ−ヨードプロパルギルオキシカルボニル−アラニン、Ｎ−ヨードプロパルギルオキシカルボニル−アラニン  エチルエステル、３−（３−ヨードプロパルギル）−ベンズオキサゾル−２−オン、３−（３−ヨードプロパルギル）−６−クロロベンズオキサゾル−２−オン、３−ヨード−２−プロピニルアルコール、４−クロロフェニル  ３−ヨードプロパルギル  ホルマール、３−ヨード−２−プロピニル  プロピルカルバメート、３−ヨード−２−プロピニル  ブチルカルバメート（ＩＰＢＣ）、３−ヨード−２−プロピニル  ｍ−クロロフェニルカルバメート、３−ヨード−２−プロピニル  フェニルカルバメート、ジ−（３−ヨード−２−プロピニル）  ヘキシルジカルバメート、ジヨードメチル−ｐ−トリルスルホン、３−ヨード−２−プロピニルオキシエタノール  エチルカルバメート、３−ヨード−２−プロピニル−オキシエタノール  フェニルカルバメート、３−ヨード−２−プロピニル  チオキソ  チオエチルカルバメート、３−ヨード−２−プロピニル  カルバメート（ＩＰＣ）、３−ブロモ−２，３−ジヨード−２−プロペニル  エチルカルバメート、３−ヨード−２−プロピニル  ｎ−ヘキシルカルバメート、および３−ヨード−２−プロピニル  シクロヘキシルカルバメート。
【００３８】
特に好ましいヨウ素含有殺真菌剤は、以下のものである：３−ヨード−２−プロピニル  プロピルカルバメート、３−ヨード−２−プロピニル  ブチルカルバメート（ＩＰＢＣ）、３−ヨード−２−プロピニル  ｍ−クロロフェニルカルバメート、３−ヨード−２−プロピニル  フェニルカルバメート、ジ−（３−ヨード−２−プロピニル）  ヘキシルジカルバメート、３−ヨード−２−プロピニルオキシエタノール  エチルカルバメート、３−ヨード−２−プロピニル−オキシエタノール  フェニルカルバメート、３−ヨード−２−プロピニル  チオキソ  チオエチルカルバメート、３−ヨード−２−プロピニル  カルバメート（ＩＰＣ）、３−ブロモ−２，３−ジヨード−２−プロペニル  エチルカルバメート、３−ヨード−２−プロピニル  ｎ−ヘキシルカルバメート、および３−ヨード−２−プロピニル  シクロヘキシルカルバメート。さらにより好ましいのは、３−ヨード−２−プロピニル  ブチルカルバメート（ＩＰＢＣ）およびジヨードメチル−ｐ−トリルスルホンである。
【００３９】
チアベンダゾール、その塩もしくは酸付加化合物と、少なくとも１種の可塑剤と、少なくとも１種のチキソトロープ剤と、少なくとも１種のヨウ素含有殺真菌剤と、少なくとも１種のエポキシドとを含む組成物が、ＩＰＢＣの分解を妨げ、組成物を安定化させるということが、今や見いだされた。
【００４０】
本発明にはさらに、チアベンダゾール、その塩または酸付加化合物と、少なくとも１種のヨウ素含有殺真菌剤と、少なくとも１種のエポキシドとを含む組成物が包含される。
【００４１】
遷移金属を含有する、溶液ベースのアルキド樹脂含有ペイント中のヨードプロパルギル化合物の分解を防止し、それらをこのようにして安定化させるための方法は、先行技術から知られている。ここでは、遷移金属が存在していることが、ヨードプロパルギル化合物の分解を起こす原因となっている。したがって、たとえば、キレート剤（国際公開第９８／２２５４３Ａ号パンフレット）、有機エポキシド（国際公開第００／１６６２８Ａ号パンフレット）、２−（２−ヒドロキシフェニル）ベンゾトリアゾール（国際公開第２００７／０２８５２７Ａ号パンフレット）またはアゾール化合物（国際公開第２００７／１０１５４９Ａ号パンフレット）を添加することが知られている。
【００４２】
エポキシド（米国特許第４，２７６，２１１号明細書、米国特許第４，２９７，２５８号明細書）、場合によってはＵＶ吸収剤（国際公開第９９／２９１７６Ａ号パンフレット）またはベンジリデンショウノウ誘導体（米国特許第６，４７２，４２４号明細書）、テトラアルキルピペリジン化合物および／またはＵＶ吸収剤（欧州特許出願公開第０  ０８３  ３０８Ａ号明細書）とエポキシドとの組合せを採用することによる、水ベースのペイントの中のヨードプロパルギル化合物の光で誘起される変色を抑制するための方法も知られている。
【００４３】
一般的に、これらは、一つの分子の中に１個または複数のエポキシド基を含むかまたはチアベンダゾールと相溶性がある化合物、他の殺真菌剤および助剤と相溶性があり、ＰＶＣの加工温度よりも高い沸点を有する任意の化合物とすることができる。以下においては、一つの分子の中に１個または複数のエポキシド基を含む化合物を、「エポキシド」と呼ぶ。本発明の文脈において安定剤として採用することが可能なエポキシドは、一般的には１８０℃より高い沸点、好ましくは２００℃より高い沸点を有している。
【００４４】
安定化のために好適に使用することができるエポキシドとしては、次の化合物が挙げられる。
【化１】
2015516382.tif 000002
［式中、
Ｒ１は、Ｃ１〜Ｃ２０−アルキルを表し、
Ｒ２は、Ｈ、アルキル、置換されたアルキルを表し、
Ｒ３は、ハロゲンを表し、
Ｒ４は、Ｃ１〜Ｃ２０−アルキルを表し、そして
Ｒ５は、Ｈ、Ｃ１〜Ｃ２０−アルキル、好ましくはメチルまたはエチルを表す］；および
エポキシド、たとえば、以下のもの：
１−メチル−４−（１−メチルエテニル）−７−オキサビシクロ［４．１．０］ヘプタン（ＣＡＳ−ＲＮ：１１９５−９２−２）、１−メチル−４−（２−メチル−２−オキシラニル）−７−オキサビシクロ［４．１．０］ヘプタン（ＣＡＳ−ＲＮ：９６−０８−２）、２，２’−［１，４−シクロヘキサンジイルビス（メチレンオキシメチレン）］ビス−オキシラン（ＣＡＳ−ＲＮ：１４２２８−３５−５）、２，２’−［（１−メチルエチリデン）ビス（４，１−フェニレンオキシメチレン）］ビス−オキシラン（ＣＡＳ−ＲＮ：１６７５−５４−３）、３−（２−オキシラニル）−７−オキサビシクロ［４．１．０］ヘプタン（ＣＡＳ−ＲＮ：１０６−８７−６）、７−オキサビシクロ［４．１．０］ヘプト−３−イルメチル−７−オキサビシクロ［４．１．０］ヘプタン−３−カルボン酸エステル（ＣＡＳ−ＲＮ：２３８６−８７−０）、１，６−ビス（７−オキサビシクロ［４．１．０］ヘプト−３−イルメチル）ヘキサン二酸エステル（ＣＡＳ−ＲＮ：３１３０−１９−６）、およびさらには、不飽和の脂肪酸、脂肪酸エステルおよび脂肪酸グリセリドの二重結合をエポキシ化することによって調製されるエポキシド。安定化のために使用することが可能な、不飽和の脂肪酸、脂肪酸エステル、および脂肪酸グリセリドのエポキシドは、同時に、可塑剤として使用してもよい。しかしながら、それらは、安定剤としての役割では、かなり低い濃度でも有効である。
【００４５】
したがって、可塑剤として使用することができるエポキシ化脂肪酸、エポキシ化脂肪酸エステル、またはエポキシ化脂肪酸グリセリドを、安定剤として使用してもよい。好ましくは、可塑剤として使用することが可能なエポキシドを安定剤としても使用する。
【００４６】
エポキシ化脂肪酸エステルまたはエポキシ化脂肪酸グリセリドは、当業者に知られている方法、たとえばエポキシ化脂肪酸を、１価、２価、または３価のアルコールたとえば、特に、グリセロールを用いてエステル化する方法によって調製することができる。
【００４７】
ヨウ素含有殺真菌剤を安定化させるためのエポキシドとして特に好ましいのは、その脂肪酸が１７〜２３個の炭素原子の炭素鎖長を有し、少なくとも１個のエポキシド基を含む、エポキシ化脂肪酸グリセリド、エポキシ化脂肪酸エステル、またはエポキシ化脂肪酸である。
【００４８】
安定化のためのエポキシドが、アマニ油エポキシ化物、ベルノニア油エポキシ化物、ヒマワリ油エポキシ化物、およびダイズ油エポキシ化物、特にエポキシ化ダイズ油（ＣＡＳ  Ｎｏ．８０１３−０７−８）であるのが、極めて特に好ましい。
【００４９】
本発明による方法において、使用される可塑剤がエポキシドである場合、安定剤としてさらなるエポキシドを使用することも可能である。この場合、安定剤としての追加のエポキシドを全く使用しないことが好ましい。
【００５０】
分散体そのもの、さらには、ＰＶＣに組み入れる際の分散体自体、およびそれから調製されたＰＶＣ調製物の、温度感受性、ＵＶ安定性、酸化安定性などの性質を改良するために、さらなる安定剤を採用することも可能である。
【００５１】
場合によっては採用することが可能なさらなる安定剤として、抗酸化剤、フリーラジカル捕捉剤、またはＵＶ吸収剤が挙げられる。場合によっては、それらの物質の１種または複数を採用してもよい。
【００５２】
さらなる安定剤の例として、以下のものが挙げることができる：
立体障害フェノール、たとえば：
２，６−ジ−ｔｅｒｔ−ブチル−４−メチルフェノール、２−ｔｅｒｔ−ブチル−４，６−ジメチルフェノール、２，６−ジ−シクロペンチル−４−メチルフェノール、２−（α−メチルシクロヘキシル）−４，６−ジメチルフェノール、２，６−ジ−オクタデシル−４−メチルフェノールまたは２，６−ジ−ｔｅｒｔ−ブチル−４−メトキシメチルフェノール、ジエチル（３，５−ジ−ｔｅｒｔ−ブチル−４−ヒドロキシベンジル）ホスホネート、２，４−ジメチル−６−（１−メチルペンタデシル）フェノール、２−メチル−４，６−ビス［（オクチルチオ）メチル］フェノール、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、２，２’−メチレンビス（６−ｔｅｒｔ−ブチル−４−メチルフェノール）、２，２’−メチレンビス（４−メチル−６−シクロヘキシルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、１，１，３−トリス（５−ｔｅｒｔ−ブチル−４−ヒドロキシ−２−メチルフェニル）ブタン、１，３，５−トリ（３，５−ジ−ｔｅｒｔ−ブチル−４−ヒドロキシベンジル）−２，４，６−トリメチルベンゼン、イソオクチル  ３，５−ジ−ｔｅｒｔ−ブチル−４−ヒドロキシベンジルメルカプトアセテート、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、１，３，５−トリス［（３，５−ジ−ｔｅｒｔ−ブチル−４−ヒドロキシフェニル）プロピオニルオキシエチル］イソシアヌレート、ジオクタデシル  ３，５−ジ−ｔｅｒｔ−ブチル−４−ヒドロキシ−ベンジルホスホネート、カルシウム  モノエチル  ３，５−ジ−ｔｅｒｔ−ブチル−４−ヒドロキシベンジルホスホネート、Ｎ，Ｎ’−ジ−（３，５−ジ−ｔｅｒｔ−ブチル−４−ヒドロキシフェニルプロピオニル）ヘキサメチレンジアミン、Ｎ，Ｎ’−ジ−（３，５−ジ−ｔｅｒｔ−ブチル−４−ヒドロキシフェニルプロピオニル）トリメチレンジアミン、Ｎ，Ｎ’−ジ−（３，５−ジ−ｔｅｒｔ−ブチル−４−ヒドロキシフェニルプロピオニル）ヒドラジン、３，９−ビス［１，１−ジメチル−２−［（３−ｔｅｒｔ−ブチル−４−ヒドロキシ−５−メチルフェニル）プロピオニルオキシ］エチル］−２，４，８，１０−テトラオキサスピロ［５．５］ウンデカン、ビス［３，３−ビス（４’��ヒドロキシ−３’−ｔｅｒｔ−ブチルフェニル）ブタン酸］エチレン  グリコール  エステル、２，６−ビス［［３−（１，１−ジメチルエチル）−２−ヒドロキシ−５−メチルフェニル］オクタヒドロ−４，７−メタノ−１Ｈ−インデニル］−４−メチルフェノール（＝Ｗｉｎｇｓｔａｙ  Ｌ）、２，４−ビス（ｎ−オクチルチオ）−６−（３，５−ジ−ｔｅｒｔ−ブチル−４−ヒドロキシフェニルアミノ）−ｓ−トリアジン、Ｎ−（４−ヒドロキシフェニル）オクタデカンアミド、２，４−ジ−ｔｅｒｔ−ブチルフェニル  ３’，５’−ジ−ｔｅｒｔ−ブチル−４’−ヒドロキシベンゾエート、（安息香酸、３，５−ビス（１，１−ジメチルエチル）−４−ヒドロキシ−、ヘキサデシルエステル）、３−ヒドロキシフェニル  ベンゾエート、２，２’−メチレンビス（６−ｔｅｒｔ−ブチル−４−メチルフェノール）モノアクリレート、２−（１，１−ジメチルエチル）−６−［１−［３−（１，１−ジメチルエチル）−５−（１，１−ジメチルプロピル）−２−ヒドロキシフェニル］エチル］−４−（１，１−ジメチルプロピル）フェニルエステル、
β−（３，５−ジ−ｔｅｒｔ−ブチル−４−ヒドロキシフェニル）プロピオン酸と、一価もしくは多価アルコール、特に、メタノール、オクタデカノール、１，６−ヘキサンジオール、ネオペンチルグリコール、チオジエチレングリコール、ジエチレングリコール、トリエチレングリコール、ペンタエリスリトール、トリスヒドロキシエチル  イソシアヌレート、またはジヒドロキシエチルオキサルアミドとのエステル；β−（５−ｔｅｒｔ−ブチル−４−ヒドロキシ−３−メチルフェニル）プロピオン酸と、一価もしくは多価アルコール、特に、メタノール、オクタデカノール、１，６−ヘキサンジオール、ネオペンチルグリコール、チオジエチレングリコール、ジエチレングリコール、トリエチレングリコール、ペンタエリスリトール、トリスヒドロキシエチル  イソシアヌレート、またはジヒドロキシエチルオキサルアミドとのエステル、
ヒンダードアミン、たとえば：
ビス（１，２，２，６，６−ペンタメチル−４−ピペリジル）  ２−（３，５−ジ−ｔｅｒｔ−ブチル−４−ヒドロキシベンジル）−２−ブチルマロネート、ビス（２，２，６，６−テトラメチル−４−ピペリジル）デカンジオエート、ジメチルスクシネート−１−（２−ヒドロキシエチル）−４−ヒドロキシ−２，２，６，６−テトラメチルピペリジンコポリマー、ポリ［［６−［（１，１，３，３−テトラメチルブチル）アミノ］−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］］（ＣＡＳ  Ｎｏ．７１８７８−１９−８）、１，５，８，１２−テトラキス［４，６−ビス（Ｎ−ブチル−Ｎ−１，２，２，６，６−ペンタメチル−４−ピペリジルアミノ）−１，３，５−トリアジン−２−イル］−１，５，８，１２−テトラアザドデカン（ＣＡＳ  Ｎｏ．１０６９９０−４３−６）、ビス（１，２，２，６，６−ペンタメチル−４−ピペリジル）デカンジオエート、ビス（１，２，２，６，６−ペンタメチル−４−ピペリジル）  ２−（３，５−ジ−ｔｅｒｔ−ブチル−４−ヒドロキシベンジル）−２−ブチルマロネート、デカン二酸、ビス（２，２，６，６−テトラメチル−４−ピペリジニル）エステル、ｔｅｒｔ−ブチルヒドロキシドとオクタンとの反応生成物（ＣＡＳ  Ｎｏ．１２９７５７−６７−１）、Ｃｈｉｍａｓｏｒｂ  ２０２０（ＣＡＳ  Ｎｏ．１９２２６８−６４−７）、ポリ［［６−モルホリノ−１，３，５−トリアジン−２，４−ジイル］−［（２，２，６，６−テトラメチル−４−ピペリジニル）イミノ］−１，６−ヘキサンジイル［（２，２，６，６−テトラメチル−４−ピペリジニル）−イミノ］］、ポリ［［６−（４−モルホリニル）−１，３，５−トリアジン−２，４−ジイル］［（１，２，２，６，６−ペンタメチル−４−ピペリジニル）イミノ］−１，６−ヘキサンジイル［（１，２，２，６，６−ペンタメチル−４−ピペリジニル）イミノ］］（９ＣＩ）、３−ドデシル−１−（２，２，６，６−テトラメチル−４−ピペリジル）ピロリジン−２，５−ジオン、３−ドデシル−１−（１，２，２，６，６−ペンタメチルピペリジン−４−イル）ピロリジン−２，５−ジオン、４−オクタデカノイルオキシ−２，２，６，６−テトラメチルピペリジン、ポリ［［６−（シクロヘキシルアミノ）−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］、１Ｈ，４Ｈ，５Ｈ，８Ｈ−２，３ａ，４ａ，６，７ａ，８ａ−ヘキサアザシクロペンタ［ｄｅｆ］フルオレン−４，８−ジオン、ヘキサヒドロ−２，６−ビス（２，２，６，６−テトラメチル−４−ピペリジニル）−（ＣＡＳ  Ｎｏ．１０９４２３−００−９）、Ｎ，Ｎ’−ビス（ホルミル）−Ｎ，Ｎ’−ビス（２，２，６，６−テトラメチル−４−ピペリジル）−１，６−ヘキサンジアミン、Ｎ−（テトラメチル−４−ピペリジニル）マレイミド−Ｃ２０〜２４−α−オレフィンコポリマー（ＣＡＳ  Ｎｏ．１９９２３７−３９−３）、テトラキス（１���２，２，６，６−ペンタメチル−４−ピペリジル）  １，２，３，４−ブタンテトラカルボキシレート、テトラキス（２，２，６，６−テトラメチル−４−ピペリジル）  １，２，３，４−ブタンテトラカルボキシレート、１，２，２，６，６−ペンタメチル−４−ピペリジニル  トリデシル  １，２，３，４−ブタン−テトラカルボキシレート、（１，２，３，４−ブタンテトラカルボン酸、２，２，６，６−テトラメチル−４−ピペリジニル  トリデシル  エステル）、（２，４，８，１０−テトラオキサスピロ［５．５］ウンデカン−３，９−ジエタノール、β，β，β’，β’−テトラメチル−、１，２，３，４−ブタンテトラカルボン酸とのポリマー）（ＣＡＳ  Ｎｏ．１１５０５５−３０−６）、２，２，４，４−テトラメチル−２１−オキソ−７−オキサ−３，２０−ジアザジスピロ［５．１．１１．２］ヘンエイコサン，（７−オキサ−３，２０−ジアザジスピロ［５．１．１１．２］ヘンエイコサン−２０−プロパン酸、２，２，４，４−テトラメチル−２１−オキソ−、テトラデシルエステル），（７−オキサ−３，２０−ジアザジスピロ［５．１．１１．２］ヘンエイコサン−２１−オン、２，２，４，４−テトラメチル−２０−（オキシラニルメチル）−），（プロパンアミド、Ｎ−（２，２，６，６−テトラメチル−４−ピペリジニル）−３−［（２，２，６，６−テトラメチル−４−ピペリジニル）アミノ］−），（１，３−プロパンジアミン、Ｎ，Ｎ”’−１，２−エタンジイルビス−、２，４，６−トリクロロ−１，３，５−トリアジンとのポリマー、Ｎ−ブチル−２，２，６，６−テトラメチル−４−ピペリジンアミンとの反応生成物）（ＣＡＳ  Ｎｏ．１３６５０４−９６−６）、１，１’−エチレンビス（３，３，５，５−テトラメチル−２−ピペラジノン）、（ピペラジノン、１，１’，１”−［１，３，５−トリアジン−２，４，６−トリイルトリス［（シクロヘキシルイミノ）−２，１−エタンジイル］］トリス［３，３，５，５−テトラメチル−）、（７−オキサ−３，２０−ジアザジスピロ［５．１．１１．２］ヘンエイコサン−２０−プロパン酸、２，２，４，４−テトラメチル−２１−オキソ−、ドデシル  エステル）、１，１−ビス（１，２，２，６，６−ペンタメチル−４−ピペリジルオキシカルボニル）−２−（４−メトキシフェニル）エテン、（２−プロペン酸、２−メチル−、メチルエステル、２，２，６，６−テトラメチル−４−ピペリジニル−２−プロペノエートとのポリマー）（ＣＡＳ  Ｎｏ．１５４６３６−１２−１）、（プロパンアミド、２−メチル−Ｎ−（２，２，６，６−テトラメチル−４−ピペリジニル）−２−［（２，２，６，６−テトラメチル−４−ピペリジニル）アミノ］−）、（Ｄ−グルシトール、１，３：２，４−ビス−Ｏ−（２，２，６，６−テトラメチル−４−ピペリジニリデン）−）（ＣＡＳ  Ｎｏ．９９４７３−０８−２）、Ｎ，Ｎ’−ビス（２，２，６，６−テトラメチル−４−ピペリジニル）イソフタルアミド、４−ヒドロキシ−２，２，６，６−テトラメチルピペリジン、１−アリル−４−ヒドロキシ−２，２，６，６−テトラメチルピペリジン、１−ベンジル−４−ヒドロキシ−２，２，６，６−テトラメチルピペリジン、１−���４−ｔｅｒｔ−ブチル−２−ブテニル）−４−ヒドロキシ−２，２，６，６−テトラメチルピペリジン、４−ステアロイルオキシ−２，２，６，６−テトラメチルピペリジン、１−エチル−４−サリチロイルオキシ−２，２，６，６−テトラメチルピペリジン、４−メタクリロイルオキシ−１，２，２，６，６−ペンタメチルピペリジン、１，２，２，６，６−ペンタメチルピペリジン−４−イル  β−（３，５−ジ−ｔｅｒｔ−ブチル−４−ヒドロキシフェニル）プロピオネート、１−ベンジル−２，２，６，６−テトラメチル−４−ピペリジニル  マレエート、（ジ−２，２，６，６−テトラメチルピペリジン−４−イル）  アジペート、（ジ−２，２，６，６−テトラメチルピペリジン−４−イル）  セバケート、（ジ−１，２，３，３，６−テトラメチル−２，６−ジエチルピペリジン−４−イル）  セバケート、（ジ−１−アリル−２，２，６，６−テトラメチルピペリジン−４−イル）  フタレート、１−プロパルギル−４−β−シアノエチルオキシ−２，２，６，６−テトラメチルピペリジン、１−アセチル−２，２，６，６−テトラメチルピペリジン−４−イル  アセテート、トリメリト酸トリ（２，２，６，６−テトラメチルピペリジン−４−イル）エステル、１−アクリロイル−４−ベンジルオキシ−２，２，６，６−テトラメチルピペリジン、ジブチル−マロン酸ジ（１，２，２，６，６−ペンタメチルピペリジン−４−イル）エステル、ブチル（３，５−ジ−ｔｅｒｔ−ブチル−４−ヒドロキシベンジル）マロン酸ジ（１，２，２，６，６−ペンタメチルピペリジン−４−イル）エステル、ジベンジルマロン酸ジ（１，２，２，６，６−ペンタメチルピペリジン−４−イル）エステル、ジベンジルマロン酸ジ（１，２，３，６−テトラメチル−２，６−ジエチルピペリジン−４−イル）エステル、ヘキサン−１’，６’−ビス（４−カルバモイルオキシ−１−ｎ−ブチル−２，２，６，６−テトラメチルピペリジン）、トルエン−２’，４’−ビス（４−カルバモイルオキシ−１−ｎ−プロピル−２，２，６，６−テトラメチルピペリジン）、ジメチル  ビス（２，２，６，６−テトラメチルピペリジン−４−オキシ）シラン、フェニル−トリス（２，２，６，６−テトラメチルピペリジン−４−オキシ）シラン、トリス（１−プロピル−２，２，６，６−テトラメチルピペリジン−４−イル）ホスファイト、トリス（１−プロピル−２，２，６，６−テトラメチルピペリジン−４−イル）ホスフェート、フェニル［ビス（１，２，２，６，６−ペンタメチルピペリジン−４−イル）ホスホネート、ジ（１，２，２，６，６−ペンタメチルピペリジン−４−イル）セバケート、Ｎ，Ｎ’−ビス（２，２，６，６−テトラメチルピペリジン−４−イル）ヘキサメチレン−１，６−ジアミン、Ｎ，Ｎ’−ビス（２，２，６，６−テトラメチルピペリジン−４−イル）ヘキサメチレン−１，６−ジアセトアミド、１−アセチル−４−（Ｎ−シクロヘキシルアセトアミド）−２，２，６，６−テトラメチルピペリジン、４−ベンジルアミノ−２，２，６，６−テトラメチルピペリジン、Ｎ，Ｎ’−ビス（２，２，６，６−テトラメチル−ピペリジン−４−イル）−Ｎ，Ｎ’−ジブチルアジパミド、Ｎ，Ｎ’−ビス（２，２��６，６−テトラメチル−ピペリジン−４−イル）−Ｎ，Ｎ’−ジシクロヘキシル（２−ヒドロキシプロピレン）、Ｎ，Ｎ’−ビス（２，２，６，６−テトラメチルピペリジン−４−イル）−ｐ−キシリレンジアミン、４−（ビス−２−ヒドロキシエチル）アミノ−１，２，２，６，６−ペンタメチルピペリジン、４−（３−メチル−４−ヒドロキシ−５−ｔｅｒｔ−ブチル−ベンズアミド）−２，２，６，６−テトラメチルピペリジン、４−メタクリルアミノ−１，２，２，６，６−ペンタメチルピペリジン、９−アザ−８，８，１０，１０−テトラメチル−１，５−ジオキサスピロ［５．５］ウンデカン、９−アザ−８，８，１０，１０−テトラメチル−３−エチル−１，５−ジオキサスピロ［５．５］ウンデカン、８−アザ−２，７，７，８，９，９−ヘキサメチル−１，４−ジオキサスピロ［４．５］デカン、９−アザ−３−ヒドロキシメチル−３−エチル−８，８，９，１０，１０−ペンタメチル−１−５−ジオキサスピロ［５．５］ウンデカン、９−アザ−３−エチル−３−アセトキシメチル−９−アセチル−８，８，１０，１０−テトラメチル−１，５−ジオキサスピロ［５．５］ウンデカン、２，２，６，６−テトラメチルピペリジン−４−スピロ−２’−（１’，３’−ジオキサン）−５’−スピロ−５”−（１”，３”−ジオキサン）−２”−スピロ−４”−（２”’，２”’，６”’，６”’−テトラメチルピペリジン）、３−ベンジル−１，３，８−トリアザ−７，７，９，９−テトラメチル−スピロ［４．５］デカン−２，４−ジオン、３−ｎ−オクチル−１，３，８−トリアザ−７，７，９，９−テトラメチル−スピロ［４．５］デカン−２，４−ジオン、３−アリル−１，３，８−トリアザ−１，７，７，９，９−ペンタメチル−スピロ［４．５］デカン−２，４−ジオン、３−グリシジル−１，３，８−トリアザ−７，７，８，９，９−ペンタメチル−スピロ［４．５］デカン−２，４−ジオン、２−イソプロピル−７，７，９，９−テトラメチル−１−オキサ−３，８−ジアザ−４−オキシスピロ［４．５］デカン、２−ブチル−７，７，９，９−テトラメチル−１−オキサ−３，８−ジアザ−４−オキシスピロ［４．５］デカン、２−イソプロピル−７，７，９，９−テトラメチル−１−オキサ−４，８−ジアザ−オキシスピロ［４．５］デカン、２−ブチル−７，７，９，９−テトラメチル−１−オキサ−４，８−
ジアザ−３−オキシスピロ［４．５］デカン、ビス［β−（２，２，６，６−テトラメチルピペリジノ）エチル］  セバケート、α−（２，２，６，６−テトラメチルピペリジノ）酢酸  ｎ−オクチル  エステル、１，４−ビス（２，２，６，６−テトラメチルピペリジノ）−２−ブテン、Ｎ−ヒドロキシメチル−Ｎ’−２，２，６，６−テトラメチルピペリジン−４−イル尿素、Ｎ−メトキシメチル−Ｎ’−２，２，６，６−テトラメチルピペリジン−４−イル尿素、Ｎ−メトキシメチル−Ｎ’−ｎ−ドデシル−Ｎ’−２，２，６，６−テトラメチルピペリジン−４−イル尿素、Ｏ−（２，２，６，６−テトラメチルピペリジン−４−イル）−Ｎ−メトキシメチルウレタン、
ホスファイトおよびホスホネート類、たとえば：
トリ（ノニルフェニル）  ホスファイト、トリス（２，４−ジ−ｔｅｒｔ−ブチルフェニル）  ホスファイト、ビス（２，４−ジ−ｔｅｒｔ−ブチルフェニル）ペンタエリスリトール  ジホスファイト、ビス（２，６−ジ−ｔｅｒｔ−ブチル−４−メチルフェニル）ペンタエリスリトール  ジホスファイト、２，２’−メチレンビス（４，６−ジ−ｔｅｒｔ−ブチルフェニル）オクチル  ホスファイト、テトラキス（２，４−ジ−ｔｅｒｔ−ブチルフェニル）［１，１’−ビフェニル］−４，４’−ジイル  ビスホスホナイト、２，２’−エチリデンビス（４，６−ジ−ｔｅｒｔ−ブチルフェニル）  フルオロホスファイト、ジオクタデシル  ペンタエリスリトール  ジホスホナイト、２−［［２，４，８，１０−テトラキス（１，１−ジメチルエチル）ジベンゾ［ｄ，ｆ］［１，３，２］ジオキサホスフェピン−６−イル］オキシ］−Ｎ，Ｎ−ビス［２−［［２，４，８，１０−テトラキス（１，１−ジメチルエチル）−ジベンゾ［ｄ，ｆ］［１，３，２］ジオキサホスフィン−６−イル］オキシ］エチル］エタナミン（ＣＡＳ  Ｎｏ．８０４１０−３３−９）、ビス（２，４−ジ−ｔｅｒｔ−ブチル−６−メチルフェニル）エチル  ホスファイト、２，４，６−トリ−ｔｅｒｔ−ブチルフェニル  ２−ブチル−２−エチル−１，３−プロパンジオール  ホスファイト、ビス（２，４−ジクミルフェニル）ペンタエリスリトール  ジホスファイト、
ヒドロキシルアミン類、たとえば：
アミン、ビス（水素化獣脂アルキル）、酸化物、
二級アリールアミン、たとえば：
Ｎ−（２−ナフチル）−Ｎ−フェニルアミン、２，２，４−トリメチル−１，２−ジヒドロキノリンポリマー（ＣＡＳ  Ｎｏ．２６７８０−９６−１）、Ｎ−２−プロピル−Ｎ’−フェニル−ｐ−フェニレンジアミン、Ｎ−（１−ナフチル）−Ｎ−フェニルアミン、（ベンゼンアミン、Ｎ−フェニル−、２，４，４−トリメチルペンテンとの反応生成物）（ＣＡＳ  Ｎｏ．６８４１１−４６−１）、４−（１−メチル−１−フェニルエチル）−Ｎ−［４−（１−メチル−１−フェニルエチル）フェニル］アニリン、
ラクトンおよびベンゾフラノン類、たとえば：
Ｉｒｇａｎｏｘ  ＨＰ  １３６（ＣＡＳ  Ｎｏ．１８１３１４−４８−７）、
チオエーテルおよびチオエステル、たとえば：
ジステアリル  ３，３−チオジプロピオネート、ジラウリル  ３，３’−チオジプロピオネート、ジテトラデシル  チオジプロピオネート、ジ−ｎ−オクタデシル  ジスルフィド、
ＵＶ吸収剤、たとえば：
（メタノン、［メチレンビス（ヒドロキシメトキシフェニレン）］ビス［フェニル−）、（メタノン、［１，６−ヘキサンジイルビス［オキシ（２−ヒドロキシ−４，１−フェニレン）］］ビス［フェニル−）、２−ベンゾイル−５−メトキシフェノール、２，４−ジヒドロキシベンゾフェノン、２，２’−ジヒドロキシ−４−メトキシベンゾフェノン、２−ヒドロキシ−４−オクチルオキシベンゾフェノン、２−ヒドロキシ−４−ドデシルオキシベンゾフェノン、２−（２−ヒドロキシ−４−ヘキシルオキシフェニル）−４，６−ジフェニル−１，３，５−トリアジン、２，４−ビス（２，４−ジメチルフェニル）−６−（２−ヒドロキシ−４−オクチルオキシフェニル）−１，３，５−トリアジン、２−エトキシ−２’−エチルシュウ酸ビスアニリド、Ｎ−（５−ｔｅｒｔ−ブチル−２−エトキシフェニル）−Ｎ’−（２−エチルフェニル）オキサミド、ジメチル（ｐ−メトキシベンジリデン）マロネート、２，２’−（１，４−フェニレン）ビス［３，１−ベンゾキサジン−４−オン］、Ｎ’−（４−エトキシカルボニルフェニル）−Ｎ−メチル−Ｎ−フェニルホルムアミジン、４−メトキシケイ皮酸  ２−エチルヘキシル  エステル、４−メトキシケイ皮酸  イソアミル  エステル、２−フェニルベンズイミダゾール−５−スルホン酸、２−シアノ−３，３−ジフェニルアクリル酸  ２−エチルヘキシル  エステル、２−エチルヘキシル  サリチレート、３−（４−メチルベンジリデン）ボルナン−２−オン。
【００５３】
本発明による組成物は、３０ｓ−１の剪断力を加えて測定して２０℃で、１００〜３０００ｍＰａｓ、好ましくは１５０〜２５００ｍＰａｓの粘度を有する。一般的に言って、それらはチキソトロピー性である、すなわち剪断力を高くすると粘度が低くなる。
【００５４】
本発明による組成物を使用することによって、真菌による攻撃からＰＶＣが保護される。
【００５５】
たとえば、以下の属の真菌を例として挙げることができる：
アルテルナリア属、たとえばアルテルナリア・テヌイス（Ａｌｔｅｒｎａｒｉａ  ｔｅｎｕｉｓ）、
アスペルギルス（Ａｓｐｅｒｇｉｌｌｕｓ）属、たとえばアスペルギルス・ニガー（Ａｓｐｅｒｇｉｌｌｕｓ  ｎｉｇｅｒ）、
カエトミウム（Ｃｈａｅｔｏｍｉｕｍ）属、たとえばカエトミウム・グロボスム（Ｃｈａｅｔｏｍｉｕｍ  ｇｌｏｂｏｓｕｍ）、
コニオフォラ（Ｃｏｎｉｏｐｈｏｒａ）属、たとえば、コニオフォラ・プエタナ（Ｃｏｎｉｏｐｈｏｒａ  ｐｕｅｔａｎａ）、
レンチヌス（Ｌｅｎｔｉｎｕｓ）属、たとえば、レンチヌス・チグリヌス（Ｌｅｎｔｉｎｕｓ  ｔｉｇｒｉｎｕｓ）、
ペニシリウム（Ｐｅｎｉｃｉｌｌｉｕｍ）属、たとえばペニシリウム・グラウクム（Ｐｅｎｉｃｉｌｌｉｕｍ  ｇｌａｕｃｕｍ）、
ポリポルス（Ｐｏｌｙｐｏｒｕｓ）属、たとえば、ポリポルス・ベルシコロル（Ｐｏｌｙｐｏｒｕｓ  ｖｅｒｓｉｃｏｌｏｒ）、
オーレオバシジウム（Ａｕｒｅｏｂａｓｉｄｉｕｍ）属、たとえばオーレオバシジウム・プルランス（Ａｕｒｅｏｂａｓｉｄｉｕｍ  ｐｕｌｌｕｌａｎｓ）、
スクレロフォーマ（Ｓｃｌｅｒｏｐｈｏｍａ）属、たとえばスクレロフォーマ・ピティオフィラ（Ｓｃｌｅｒｏｐｈｏｍａ  ｐｉｔｙｏｐｈｉｌａ）、
トリコデルマ（Ｔｒｉｃｈｏｄｅｒｍａ）属、たとえばトリコデルマ・ビリダエ（Ｔｒｉｃｈｏｄｅｒｍａ  ｖｉｒｉｄａｅ）。
【００５６】
本発明による組成物には少なくとも以下のものが含まれているのが好ましい：
ａ．２〜７０重量％の活性化合物としてのチアベンダゾール、
ｂ．２０〜９７重量％の１種または複数の可塑剤、
ｃ．０．０５〜１０重量％の１種または複数のチキソトロープ剤、
および場合によっては、
０〜４０重量％の１種または複数のさらなる殺真菌剤、
０〜３０重量％の安定剤としての１種または複数のエポキシド、
ならびに場合によっては、さらなる安定剤および助剤。
【００５７】
本発明の特に好ましい実施態様においては、その組成物には少なくとも以下のものが含まれている：
ｄ．４〜５０重量％の活性化合物としてのチアベンダゾール、
ｅ．２０〜９５重量％の１種または複数の可塑剤、
ｆ．０．０５〜５重量％の１種または複数のチキソトロープ剤、
および場合によっては、
０〜３０重量％の１種または複数のさらなる殺真菌剤、
０〜２０重量％の安定剤としての１種または複数のエポキシド、
ならびに場合によっては、さらなる安定剤および助剤。
【００５８】
添加される材料は、好ましくは、ポリマー性ハロゲン含有ビニル化合物たとえば、ポリ塩化ビニル（ＰＶＣ）およびポリ塩化ビニリデン、または、塩化ビニル／塩化ビニリデン、塩化ビニル／酢酸ビニル、塩化ビニリデン／酢酸ビニルのコポリマーである。
【００５９】
ポリマー性ハロゲン含有ビニル化合物の組成物にはさらに、たとえば、ポリマー性加工助剤または耐衝撃性改良剤として機能するさらなるプラスチックが含まれていてもよい。これらのさらなるプラスチックは、エチレン、プロピレン、ブタジエン、酢酸ビニル、アクリル酸グリシジル、メタクリル酸グリシジル、分岐状もしくは非分岐状のＣ１〜Ｃ１０アルコールのアルコール成分を有するアクリレートおよびメタクリレート、スチレン、またはアクリロニトリルをベースとするホモポリマーおよびコポリマーからなる群より選択される。特に好ましいものとしては、以下のものが挙げられる：Ｃ４〜Ｃ８アルコール、特にブタノール、ヘキサノール、オクタノールおよび２−エチルヘキサノールの群からの同一もしくは異なったアルコール残基を有するポリアクリレート；ポリメタクリル酸メチル、メタクリル酸メチル−アクリル酸ブチルコポリマー、メタクリル酸メチル−メタクリル酸ブチルコポリマー、エチレン−酢酸ビニルコポリマー、塩素化ポリエチレン、ニトリルゴム、アクリロニトリル−ブタジエン−スチレンコポリマー、エチレン−プロピレンコポリマー、エチレン−プロピレン−ジエンコポリマー、スチレン−アクリロニトリルコポリマー、アクリロニトリル−ブタジエンゴム、スチレン−ブタジエンエラストマー、およびメタクリル酸メチル−スチレン−ブタジエンコポリマー。
【００６０】
しかし、本発明による組成物は、他の熱可塑性プラスチックたとえば、ポリエテン（ＰＥ）、ポリプロペン（ＰＰ）、ポリスチレン（ＰＳ）、ポリアクリロニトリル（ＰＡＮ）、ポリアミド（ＰＡ）、ポリエステル（ＰＥＳ）、ポリアクリレート、またはそれらの組成物に添加するのにも適している。
【００６１】
本発明による組成物は、公知の方法たとえば押出法またはカレンダー法を用いてＰＶＣの中に組み入れることができる。ここでは、組成物を、ＰＶＣ製造のための助剤（可塑剤、安定剤、染料および顔料、充填剤など）と混合してから、組み入れることができる。しかし、組成物を、仕上げたＰＶＣに組み入れることも可能である。適切な方法は当業者に知られており、工業的生産において広く採用されている。
【００６２】
本発明にはさらに、ポリ塩化ビニル、少なくとも１種のチキソトロープ剤、チアベンダゾール、および少なくとも１種の可塑剤からポリマー製品を調製するための方法も包含されるが、この方法において、少なくとも１種のチキソトロープ剤、チアベンダゾール、および少なくとも１種の可塑剤の本発明による組成物は、押出法、カレンダー法、またはコンパウンディング法によってポリ塩化ビニルの中に組み入れられる。
【００６３】
本発明にはさらに、少なくとも１種のチキソトロープ剤、チアベンダゾール、および少なくとも１種の可塑剤を混合する、本発明による組成物を調製するための方法も包含される。この混合工程は、撹拌または練磨により、そして現行技術から当業者に知られている全ての慣用されるコンパウンディングプロセスによって実施することができる。分散法によってその組成物を混合することが好ましい。組成物を分散法によって混合し、さらなる工程において、分散装置を使用して粉砕することが特に好ましい。たとえば、ビーズミルまたはステーター／ローター分散装置などの適切なプロセスおよび装置は、現行技術から当業者に知られている。
【００６４】
チアベンダゾール、少なくとも１種の可塑剤、および少なくとも１種のチキソトロープ剤を含む本発明による組成物は、保護されるポリマーを基準にして一般的に０．１〜１０重量％、好ましくは０．２〜５．０重量％の量で採用される。
【００６５】
チアベンダゾール、少なくとも１種の可塑剤、および少なくとも１種のチキソトロープ剤を含む本発明による組成物は、保護されるポリ塩化ビニルを基準にして一般的に０．１〜１０重量％、好ましくは０．２〜５．０重量％の量で採用される。
【００６６】
本発明にはさらに、熱可塑性ポリマー、チアベンダゾール、少なくとも１種の可塑剤、および少なくとも１種のチキソトロープ剤を含むポリマー製品も包含される。特に、本発明には、ポリ塩化ビニル、チアベンダゾール、少なくとも１種の可塑剤、および少なくとも１種のチキソトロープ剤の混合物が包含される。
【００６７】
本発明による混合物、すなわち少なくとも１種の熱可塑性ポリマー特にポリ塩化ビニル、チアベンダゾール、少なくとも１種の可塑剤、および少なくとも１種のチキソトロープ剤のポリマー製品は、公知のプロセスにより、さらに加工される。それは、以下のものを製造するために使用される：パイプライン、ケーブル、電線被覆、内部取り付け品、または車両もしくは家具の製造、床材、医療機器、食料または飲料の包装、ガスケット、防水シート、フォイル（複合フォイル、特に車両分野または建築分野のための、積層安全ガラスのためのフォイルを含む）、または合成皮革、玩具、包装容器、粘着テープフォイル、衣料品、塗料、または織物のための繊維。
【００６８】
本発明による組成物は、ポリ塩化ビニル、チアベンダゾール、少なくとも１種の可塑剤、および少なくとも１種のチキソトロープ剤を含む混合物またはポリマー製品を調製するのに特に適しているが、その理由は、本発明による組成物が、高い沈降安定性を有していて、そのために、ポリマー、特にポリ塩化ビニルにさらなる技術的処理を加えることなく採用することが可能であるからである。さらに、ポリマー中での活性化合物の分散が改良されることによって、微生物による攻撃または分解からのポリマーの保護を改良することが可能となる。
【００６９】
したがって、本発明にはさらに、微生物による攻撃または分解からポリマーを保護するため、特にポリ塩化ビニルを保護するための、本発明による組成物の使用も包含される。
【００７０】
ここで明白にしておくが、本発明の範囲には、所定の、一般的な、または好ましいとされる定義およびパラメーターのすべての組合せがすべて包含されると考えるべきである。
【実施例】
【００７１】
原料および略称
Ｌｕｖｏｔｉｘ（登録商標）Ｒ＝水素化ヒマシ油（ＣＡＳ  Ｎｏ．８００１−７８−３）（Ｌｅｈｍａｎｎ  ＆  Ｖｏｓｓ（Ｈａｍｂｕｒｇ，Ｇｅｒｍａｎｙ）製）
Ｍｅｓａｍｏｌｌ（登録商標）＝フェノールのアルキルスルホン酸エステル
ＤＩＮＰ＝ジイソノニル  フタレート
ＤＩＤＰ＝ジイソデシル  フタレート
ＥＳＢＯ＝エポキシ化ダイズ油（ＣＡＳ  Ｎｏ．８０１３−０７−８）；Ｂａｅｒｏｓｔａｂ  ＬＳＡ（Ｂａｅｒｌｏｃｈｅｒ，Ｌｉｎｇｅｎ，Ｇｅｒｍａｎｙ）製）
ＢＨＴ＝２，６−ジ−ｔｅｒｔ−ブチル−ｐ−クレゾール
Ｕｌｔｒａｎｏｘ（登録商標）６６８＝トリス（２，４−ジ−ｔ−ブチルフェニル）ホスファイト
Ｔｉｎｕｖｉｎ（登録商標）２９２＝ビス（１，２，２，６，６−ペンタメチル−４−ピペリジル）  セバケート（ＣＡＳ  Ｎｏ．４１５５−２６−７）とメチル１，２，２，６，６−ペンタメチル−４−ピペリジル  セバケート（ＣＡＳ  Ｎｏ．８２９１９−３７−７）との組成物
Ｔｉｎｕｖｉｎ（登録商標）３８４−２＝ベンゼンプロパン酸、３−（２Ｈ−ベンゾトリアゾール２−イル）−５−（１，１−ジメチルエチル）−４−ヒドロキシ−、Ｃ７〜９分岐状および直鎖状アルキルエステル（ＣＡＳ  Ｎｏ．１２７５１９−１７−９）
Ｖｉｎｎｏｌｉｔ  Ｓ  ４１７０＝熱可塑性プラスチック加工のための懸濁法−ＰＶＣ（Ｖｉｎｎｏｌｉｔ  ＧｍｂＨ  ＆  Ｃｏ．ＫＧ（Ｇｅｒｍａｎｙ）製）
Ｉｒｇａｓｔａｂ（登録商標）ＣＺ  １１＝カルシウム／亜鉛カルボキシレートベースのＰＶＣ安定剤
ＴＢＺ＝チアベンダゾール
ＯＩＴ＝オクチルイソチアゾリノン
ＤＣＯＩＴ＝ジクロロオクチルイソチアゾリノン
【００７２】
比較例１
撹拌しながら、１４０．４ｇのジクロロオクチルイソチアゾリノン（ＤＣＯＩＴ）を、５５９．６ｇのジイソノニル  フタレート（ＤＩＮＰ）中に溶解させる。これにより、２０％のＤＣＯＩＴ含量（ＨＰＬＣ）を有する黄色の溶液７００ｇが得られる。
【００７３】
比較例２
撹拌しながら、１４０．０ｇのオクチルイソチアゾリノン（ＯＩＴ）を、５６０．０ｇのジイソノニル  フタレート（ＤＩＮＰ）中に溶解させる。これにより、２０％のＯＩＴ含量（ＨＰＬＣ）を有する淡黄色の溶液７００ｇが得られる。
【００７４】
実施例３
３ｇのＬｕｖｏｔｉｘ（登録商標）Ｒ（Ｌｅｈｍａｎｎ  ＆  Ｖｏｓｓ（Ｈａｍｂｕｒｇ）；水素化ヒマシ油、ＣＡＳ  Ｎｏ．８００１−７８−３）を、８７ｇのジイソデシル  フタレート（ＤＩＤＰ）中に溶解させ、２１０ｇのチアベンダゾール（ＴＢＺ）およびさらに３００ｇのＤＩＤＰをこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。活性化合物含量：３５．２％（ＨＰＬＣ）。
４０℃で２ヶ月間貯蔵した後でも、沈降はまったく観察できない。
【００７５】
実施例４
０．６ｇのＬｕｖｏｔｉｘ（登録商標）Ｒ（Ｌｅｈｍａｎｎ  ＆  Ｖｏｓｓ（Ｈａｍｂｕｒｇ）；水素化ヒマシ油、ＣＡＳ  Ｎｏ．８００１−７８−３）を、７９．４ｇのＭｅｓａｍｏｌｌ（登録商標）中に溶解させ、１２０ｇのチアベンダゾール（ＴＢＺ）と４００ｇのさらなるＭｅｓａｍｏｌｌ（登録商標）とをこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、チキソトロピー化された分散体が得られるが、このものは、撹拌した後には容易に加工することが可能である。
活性化合物含量：２０．０％（ＨＰＬＣ）；
粘度：１５３３ｍＰａｓ／３０．１ｓ
４０℃で２ヶ月間貯蔵した後でも、沈降はまったく観察されない。
【００７６】
実施例５
２．８ｇのＬｕｖｏｔｉｘ（登録商標）Ｒ（Ｌｅｈｍａｎｎ  ＆  Ｖｏｓｓ（Ｈａｍｂｕｒｇ）；水素化ヒマシ油、ＣＡＳ  Ｎｏ．８００１−７８−３）および１１６．６２ｇのＮ−オクチルイソチアゾリノンを、９３０．５８ｇのジイソノニル  フタレート（ＤＩＮＰ）中に溶解させ、３５０ｇのチアベンダゾール（ＴＢＺ）をこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。
収量：１２２９ｇ
粘度：１０００ｍＰａｓ（３０  １／ｓ）
含量（ＨＰＬＣ）：８．３％Ｎ−オクチルイソチアゾリノン／２５．３％ＴＢＺ
４０℃で２ヶ月間貯蔵した後では、２％未満の沈降（全充填レベルを基準にして透明な上澄み）が観察される。
【００７７】
実施例６
２．８ｇのＬｕｖｏｔｉｘ（登録商標）Ｒ（Ｌｅｈｍａｎｎ  ＆  Ｖｏｓｓ（Ｈａｍｂｕｒｇ）；水素化ヒマシ油、ＣＡＳ  Ｎｏ．８００１−７８−３）および９８ｇのＮ−オクチルイソチアゾリノンを、１００５．２ｇのＭｅｓａｍｏｌｌ（登録商標）中に溶解させ、２９４ｇのチアベンダゾール（ＴＢＺ）をこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。
収量：１２２８ｇ
粘度：１０７８ｍＰａｓ（３０  １／ｓ）
含量（ＨＰＬＣ）：７．０％Ｎ−オクチルイソチアゾリノン／２０．９％ＴＢＺ
４０℃で２ヶ月間貯蔵した後でも、沈降はまったく観察されない。
【００７８】
実施例７
１．４０ｇのＬｕｖｏｔｉｘ（登録商標）Ｒ（Ｌｅｈｍａｎｎ  ＆  Ｖｏｓｓ（Ｈａｍｂｕｒｇ，Ｇｅｒｍａｎｙ）製）；水素化ヒマシ油（ＣＡＳ  Ｎｏ．８００１−７８−３））、２８．１３ｇのＥＳＢＯ（エポキシ化ダイズ油；ＣＡＳ  Ｎｏ．８０１３−０７−８）、および２７ｇのヨードプロパルギルブチルカルバメート（ＩＰＢＣ）を、５５９．１３ｇのジイソノニルフタレート（ＤＩＮＰ）中に溶解させ、１３５ｇのチアベンダゾール（ＴＢＺ）をこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。
収量：６０２ｇ
粘度：１０００ｍＰａｓ（３０  １／ｓ）
含量（ＨＰＬＣ）：３．５％ＩＰＢＣ／１８．４％ＴＢＺ
４０℃で２ヶ月間貯蔵した後でも、沈降はまったく観察されない。
【００７９】
実施例８
０．７５ｇのＬｕｖｏｔｉｘ（登録商標）Ｒ（Ｌｅｈｍａｎｎ  ＆  Ｖｏｓｓ（Ｈａｍｂｕｒｇ）；水素化ヒマシ油、ＣＡＳ  Ｎｏ．８００１−７８−３）、２１．０ｇのＥＳＢＯ、および２１．６ｇのＩＰＢＣを、１２５１．６ｇのＭｅｓａｍｏｌｌ（登録商標）中に溶解させ、１０５ｇのチアベンダゾール（ＴＢＺ）をこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。
収量：１３００ｇ
粘度：２７０ｍＰａｓ（３０  １／ｓ）
含量（ＨＰＬＣ）：１．５％ＩＰＢＣ／７．７％ＴＢＺ
４０℃で２ヶ月間貯蔵した後でも、沈降はまったく観察されない。
【００８０】
実施例９
１．１３ｇのＬｕｖｏｔｉｘ（登録商標）Ｒ（Ｌｅｈｍａｎｎ  ＆  Ｖｏｓｓ（Ｈａｍｂｕｒｇ）；水素化ヒマシ油、ＣＡＳ  Ｎｏ．８００１−７８−３）、２．２５ｇのＢＨＴ（２，６−ジ−ｔｅｒｔ−ブチル−ｐ−クレゾール）、１１．２５ｇのＥＳＢＯ、および１１．２５ｇのＩＰＢＣを、６６７．９ｇのＭｅｓａｍｏｌｌ（登録商標）中に溶解させ、５６．２５ｇのチアベンダゾール（ＴＢＺ）をこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。
収量：６１８ｇ
粘度：２４３ｍＰａｓ（３０  １／ｓ）
含量（ＨＰＬＣ）：１．４８％ＩＰＢＣ／７．７％ＴＢＺ
４０℃で２ヶ月間貯蔵した後でも、沈降はまったく観察されない。
【００８１】
実施例１０
１．５ｇのＬｕｖｏｔｉｘ（登録商標）Ｒ（Ｌｅｈｍａｎｎ  ＆  Ｖｏｓｓ（Ｈａｍｂｕｒｇ）；水素化ヒマシ油、ＣＡＳ  Ｎｏ．８００１−７８−３）、０．７５ｇのＵｌｔｒａｎｏｘ  ６６８、１１．２５ｇのＥＳＢＯ、および１１．２５ｇのＩＰＢＣを、６６９ｇのＭｅｓａｍｏｌｌ（登録商標）中に溶解させ、５６．２５ｇのチアベンダゾール（ＴＢＺ）をこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。
収量：６０４ｇ
粘度：２７２ｍＰａｓ（３０  １／ｓ）
含量（ＨＰＬＣ）：１．５％ＩＰＢＣ／７．７％ＴＢＺ
４０℃で２ヶ月間貯蔵した後でも、沈降はまったく観察されない。
【００８２】
実施例１１
０．７５ｇのＬｕｖｏｔｉｘ（登録商標）Ｒ（Ｌｅｈｍａｎｎ  ＆  Ｖｏｓｓ（Ｈａｍｂｕｒｇ）；水素化ヒマシ油、ＣＡＳ  Ｎｏ．８００１−７８−３）、０．７５ｇのＴｉｎｕｖｉｎ  ２９２、１１．２５ｇのＥＳＢＯ、および１１．２５ｇのＩＰＢＣを、６６９．８ｇのＭｅｓａｍｏｌｌ（登録商標）中に溶解させ、５６．２５ｇのチアベンダゾール（ＴＢＺ）をこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。
収量：６１８ｇ
粘度：２７５ｍＰａｓ（３０  １／ｓ）
含量（ＨＰＬＣ）：１．５％ＩＰＢＣ／７．７％ＴＢＺ
４０℃で２ヶ月間貯蔵した後でも、沈降はまったく観察されない。
【００８３】
実施例１２
０．７５ｇのＬｕｖｏｔｉｘ（登録商標）Ｒ（Ｌｅｈｍａｎｎ  ＆  Ｖｏｓｓ（Ｈａｍｂｕｒｇ）；水素化ヒマシ油、ＣＡＳ  Ｎｏ．８００１−７８−３）、０．７５ｇのＴｉｎｕｖｉｎ  ３８４−２、１１．２５ｇのＥＳＢＯ、および１１．２５ｇのＩＰＢＣを、６６９．８ｇのＭｅｓａｍｏｌｌ（登録商標）中に溶解させ、５６．２５ｇのチアベンダゾール（ＴＢＺ）をこの溶解槽で組み入れ、その混合物を４０００ｒｐｍで４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、高度にチキソトロピー化された分散体が得られるが、このものは、撹拌した後には加工することが可能である。
収量：６１５ｇ
粘度：２７０ｍＰａｓ（３０  １／ｓ）
含量（ＨＰＬＣ）：１．５％ＩＰＢＣ／７．５％ＴＢＺ
４０℃で２ヶ月間貯蔵した後では、２％未満の沈降（全充填レベルを基準にして透明な上澄み）が観察される。
【００８４】
実施例１３
最初に４７９．９ｇのＭｅｓａｍｏｌｌを仕込み、Ｌｕｖｏｔｉｘ（登録商標）Ｒを撹拌しながら溶解させる。次いで、６０ｇのプロピコナゾール（粘稠なオイル）を添加し、この溶解槽で、４０００ｒｐｍで組み入れる。次いで、６０ｇのＴＢＺを導入し、４０００ｒｐｍで２０分かけて分散させ、次いでその混合物を、３０００ｒｐｍでさらに６０分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、チキソトロピー化された分散体が得られる。
活性化合物含量：
収量：４５８．６ｇ
粘度：４６２．８ｍＰａｓ（３０１／ｓ）
含量（ＨＰＬＣ）：９．８％プロピコナゾール／９．９％ＴＢＺ
４０℃で２ヶ月間貯蔵した後では、２％未満の沈降（全充填レベルを基準にして透明な上澄み）が観察される。
【００８５】
実施例１４
最初に５０ｇのプロピコナゾールを仕込み、９６．５ｇのＤＩＮＰをこの溶解槽で撹拌して入れ、次いで０．５ｇのＬｕｖｏｔｉｘ（登録商標）Ｒ、５０ｇのＴＢＺ、およびさらなる３００ｇのＤＩＮＰを添加し、その混合物を、この溶解槽で、４０００ｒｐｍで４５分間撹拌する。
次いで、その液状の予備分散体をボールミル（ＤＹＮＯ−Ｍｕｅｈｌｅ  Ｍｕｌｔｉ  Ｌａｂ）で２回、摩砕する。それにより、流動性が高く、わずかにチキソトロピー性の分散体が得られる。
粘度：３２３ｍＰａｓ（３０  １／ｓ）
含量（ＨＰＬＣ）：９．９％ＴＢＺ／１０．０％プロピコナゾール
４０℃で２ヶ月間貯蔵した後では、２％未満の沈降（全充填レベルを基準にして透明な上澄み）が観察される。
【００８６】
実施例１５
分散体１
０．６ｇのＬｕｖｏｔｉｘ（登録商標）Ｒを４６．３ｇのＭｅｓａｍｏｌｌ（登録商標）中に溶解させ、１５３．１ｇのテブコナゾール、さらなる４００ｇのＭｅｓａｍｏｌｌ（登録商標）を添加し、この溶解槽で組み入れる。その混合物を、４０００ｒｐｍで４５分間撹拌する。
次いで、その液状の予備分散体をボールミル（ＤＹＮＯ−Ｍｕｅｈｌｅ  Ｍｕｌｔｉ  Ｌａｂ）に２回通す。
これにより、４４３ｇの白色の分散体が得られる。
粘度：２２７７ｍＰａｓ／３０．１ｓ
含量（ＨＰＬＣ）：２５．２％テブコナゾール
【００８７】
分散体２
０．６ｇのＬｕｖｏｔｉｘ（登録商標）Ｒを７９．４ｇのＭｅｓａｍｏｌｌ（登録商標）中に溶解させ、１２０ｇのＴＢＺ、さらなる４００ｇのＭｅｓａｍｏｌｌ（登録商標）を添加し、この溶解槽で組み入れる。その混合物を、４０００ｒｐｍで４５分間撹拌する。
次いで、その液状の予備分散体をボールミル（ＤＹＮＯ−Ｍｕｅｈｌｅ  Ｍｕｌｔｉ  Ｌａｂ）で２回、摩砕する。
これにより、４１４ｇの高度にチキソトロピー性の、白色の分散体が得られる。
粘度：１５３３ｍＰａｓ／３０．１ｓ
含量（ＨＰＬＣ）：２０％ＴＢＺ
２５ｇの「分散体１」、６．２５ｇのＭｅｓａｍｏｌｌ（登録商標）、および３１．２５ｇの「分散体２」を混合し、撹拌することによって均質化させる。
含量（ＨＰＬＣ）：９．９％ＴＢＺ／１０．０％テブコナゾール
室温で６ヶ月間貯蔵した後でも、沈降はまったく観察されない。
【００８８】
実施例１６
分散体１
０．６ｇのＬｕｖｏｔｉｘ（登録商標）Ｒを６９．４ｇのＤＩＮＰ中に溶解させ、１８０ｇのＴＢＺ、さらなる３５０ｇのＤＩＮＰを添加し、この溶解槽で組み入れる。その混合物を、４０００ｒｐｍで４５分間撹拌する。
次いで、その液状の予備分散体をボールミル（ＤＹＮＯ−Ｍｕｅｈｌｅ  Ｍｕｌｔｉ  Ｌａｂ）に２回通す。
これにより、４３８．２ｇの白色で、高度にチキソトロピー性の分散体が得られる。
粘度：３５３８ｍＰａｓ／３０．１ｓ
含量（ＨＰＬＣ）：２９．８％ＴＢＺ
【００８９】
分散体２
０．６ｇのＬｕｖｏｔｉｘ（登録商標）Ｒを１１４．８ｇのＤＩＮＰ中に溶解させ、１８３．６７ｇのテブコナゾール、さらなる３００ｇのＤＩＮＰを添加し、この溶解槽で組み入れる。その混合物を、４０００ｒｐｍで４５分間撹拌する。
次いで、その液状の予備分散体をボールミル（ＤＹＮＯ−Ｍｕｅｈｌｅ  Ｍｕｌｔｉ  Ｌａｂ）に２回通す。
これにより、４３９ｇの白色の液状分散体が得られる。
粘度：２０１７ｍＰａｓ／３０．１ｓ
含量（ＨＰＬＣ）：３０．１％テブコナゾール
３０ｇの「分散体１」と３０ｇの「分散体２」とを混合し、撹拌することによって均質化させる。
含量（ＨＰＬＣ）：１５．１％ＴＢＺ／１４．７％テブコナゾール
室温で６ヶ月間貯蔵した後でも、沈降はまったく観察されない。
【００９０】
実施例１７
０．６ｇのＬｕｖｏｔｉｘ（登録商標）Ｒを１００ｇのＭｅｓａｍｏｌｌ（登録商標）、１００ｇのチアベンダゾールおよび２０ｇのフルジオキソニルと混合し、そしてさらなる３７９．４ｇのＭｅｓａｍｏｌｌ（登録商標）を添加し、この溶解槽で組み入れる。その混合物を、４０００ｒｐｍでさらに４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、４５５ｇの液状で、わずかにチキソトロピー性の分散体が得られる。
粘度：１１０３ｍＰａｓ（３０  １／ｓ）
含量（ＨＰＬＣ）：１６．６％ＴＢＺ、３．３％フルジオキソニル
室温で６ヶ月間貯蔵した後でも、沈降はまったく観察されない。
【００９１】
実施例１８
０．６ｇのＬｕｖｏｔｉｘ（登録商標）Ｒを１００ｇのＤＩＮＰ、１２５ｇのチアベンダゾールおよび２５ｇのフルジオキソニルと混合し、そしてさらなる３４９．４ｇのＤＩＮＰを添加し、この溶解槽で組み入れる。その混合物を、４０００ｒｐｍでさらに４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、４４６．８ｇの液状で、わずかにチキソトロピー性の分散体が得られる。
粘度：７６９ｍＰａｓ（３０  １／ｓ）
含量（ＨＰＬＣ）：２０．９％ＴＢＺ、４．１％フルジオキソニル
室温で６ヶ月間貯蔵した後でも、沈降はまったく観察されない。
【００９２】
実施例１９
０．６ｇのＬｕｖｏｔｉｘ（登録商標）Ｒを１００ｇのＭｅｓａｍｏｌｌ（登録商標）、９０ｇのチアベンダゾールおよび３０ｇのフルジオキソニルと混合し、そしてさらなる３７９．４ｇのＭｅｓａｍｏｌｌ（登録商標）を添加し、この溶解槽で組み入れる。その混合物を、４０００ｒｐｍでさらに４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、４４７ｇの液状で、わずかにチキソトロピー性の分散体が得られる。
粘度：９９２Ｐａｓ（３０  １／ｓ）
含量（ＨＰＬＣ）：１５．１％ＴＢＺ、４．９％フルジオキソニル
室温で６ヶ月間貯蔵した後でも、沈降はまったく観察されない。
【００９３】
実施例２０
０．６ｇのＬｕｖｏｔｉｘ（登録商標）Ｒを１００ｇのＤＩＮＰ、１１２．５ｇのチアベンダゾールおよび３７．５ｇのフルジオキソニルと混合し、そしてさらなる３４９．４ｇのＤＩＮＰを添加し、この溶解槽で組み入れる。その混合物を、４０００ｒｐｍでさらに４５分間撹拌する。次いで、その液状の予備分散体をボールミル（ＤＹＮＯ−Ｍｕｅｈｌｅ  Ｍｕｌｔｉ  Ｌａｂ）で２回、摩砕する。これにより、４４９ｇの液状で、わずかにチキソトロピー性の分散体が得られる。
粘度：７５１Ｐａｓ（３０  １／ｓ）
含量（ＨＰＬＣ）：１８．８％ＴＢＺ、６．２％フルジオキソニル
室温で６ヶ月間貯蔵した後でも、沈降はまったく観察されない。
【００９４】
実施例２１（ＰＶＣの中への分散体の組み入れ）
１００部のＶｉｎｎｏｌｉｔ  Ｓ  ４１７０
３．０部のＩｒｇａｓｔａｂ  ＣＺ  １１
４．０部のＥＳＢＯ（エポキシ化ダイズ油）
５４部のＤＩＮＰ（ジイソノニルフタレート）
Ｘ部の本発明による分散体（表３参照）
を、プラスチックビーカーの中で相互に激しく混合してから、１８０℃に加熱したカレンダーを使用して均質化させる。次いで、そのようにして得られた冷却したシートを使用して、２００×２００×２ｍｍの試験片を調製した。
【００９５】
【表１Ａ】
2015516382.tif 000003
【表１Ｂ】
2015516382.tif 000004
【００９６】
実施例２３（ＰＶＣサンプルのかび抵抗性）
ＩＳＯ  ８４６に従って、生物学的活性について、それらのサンプルを評価した。
実施例２６からのＰＶＣ試験片を、それぞれの場合において、２×２ｃｍの試験片に切断し、一つの試験片を、流水中で１２０時間エージングさせ、もう一つの試験片は、予備処理無しで試験する。
試験片を、ペニシリウム・フニクロスム（Ｐｅｎｉｃｉｌｌｉｕｍ  ｆｕｎｉｃｕｌｏｓｕｍ）（ＡＴＣＣ  ３６８３９）、カエトミウム・グロボスム（Ｃｈａｅｔｏｍｉｕｍ  ｇｌｏｂｏｓｕｍ）（ＡＴＣＣ  ６２０５）、トリコデルマ・ロンギブラキアタム（Ｔｒｉｃｈｏｄｅｒｍａ  ｌｏｎｇｉｂｒａｃｈｉａｔｕｍ）（ＡＴＣＣ  ９６４５）、パエシロマイセス・バリオッティ（Ｐａｅｃｉｌｏｍｙｃｅｓ  ｖａｒｉｏｔｉｉ）（ＡＴＣＣ  １８５０２）、およびアスペルギルス・ニガー（Ａｓｐｅｒｇｉｌｌｕｓ  ｎｉｇｅｒ）（ＡＴＣＣ  ６２７５）の混合胞子懸濁液（ｍｉｘｅｄ  ｓｐｏｒｅ  ｓｕｓｐｅｎｓｉｏｎ）を用いて汚染させた麦芽寒天（ペトリ皿中）の上に置き、２６℃、相対湿度８０％で２週間インキュベートする。
【００９７】
次いで、実体顕微鏡を用いてその寒天プレート上での真菌の生育を調べ、下記のスキームに従って評価する。
【００９８】
【表２】
2015516382.tif 000005
【００９９】
試験をしたサンプルでは、以下のような評価が得られた。
【０１００】
【表３】
2015516382.tif 000006
【国際調査報告】
2015516382.tif 000007
2015516382.tif 000008
2015516382.tif 000009
2015516382.tif 000010
2015516382.tif 000011
2015516382.tif 000012